(57)【要約】  本発明は、絶縁性成形体（Ａ）上に、銀粒子を含有する導電性金属層（Ｍ１）を形成する工程１、前記導電性金属層（Ｍ１）の一部を除去することにより、前記導電性金属層（Ｍ１）を、パターン形成領域の導電性金属層（ＰＭ１）と非パターン形成領域の導電性金属層（ＮＰＭ１）に分離する工程２、前記パターン形成領域の導電性金属層（ＰＭ１）上に、電解めっきによりパターン金属層（ＰＭ２）を形成する工程３、前記非パターン形成領域の導電性金属層（ＮＰＭ１）をエッチング液により除去する工程４を有することを特徴とする絶縁性成形体上に金属パターンを有する成形体の製造方法を提供する。この製造方法は、成形体表面を粗化することなく、密着性の高い金属パターンを形成することができ、また、真空装置や、特別な装置を必要とせずに、表面に金属パターンを有する成形体を製造できる。
2020003879.tif 000002
【特許請求の範囲】
【請求項１】
絶縁性成形体（Ａ）上に、銀粒子を含有する導電性金属層（Ｍ１）を形成する工程１、
前記導電性金属層（Ｍ１）の一部を除去することにより、前記導電性金属層（Ｍ１）を、パターン形成領域の導電性金属層（ＰＭ１）と非パターン形成領域の導電性金属層（ＮＰＭ１）に分離する工程２、
前記パターン形成領域の導電性金属層（ＰＭ１）上に、電解めっきによりパターン金属層（ＰＭ２）を形成する工程３、
前記非パターン形成領域の導電性金属層（ＮＰＭ１）をエッチング液により除去する工程４、
を有することを特徴とする絶縁性成形体上に金属パターンを有する成形体の製造方法。
【請求項２】
絶縁性成形体（Ａ）上に、プライマー層（Ｂ）を形成した後、プライマー層（Ｂ）上に、銀粒子を含有する導電性金属層（Ｍ１）を形成する工程１’、
前記導電性金属層（Ｍ１）の一部を除去することにより、前記導電性金属層（Ｍ１）を、パターン形成領域の導電性金属層（ＰＭ１）と非パターン形成領域の導電性金属層（ＮＰＭ１）に分離する工程２、
前記パターン形成領域の導電性金属層（ＰＭ１）上に、電解めっきによりパターン金属層（ＰＭ２）を形成する工程３、
前記非パターン形成領域の導電性金属層（ＮＰＭ１）をエッチング液により除去する工程４、
を有することを特徴とする絶縁性成形体上に金属パターンを有する成形体の製造方法。
【請求項３】
前記工程２において、導電性金属層（Ｍ１）の一部を除去する方法が、電磁波を照射する方法である請求項１又は２記載の成形体の製造方法。
【請求項４】
請求項２記載の成形体の製造方法において、前記プライマー層（Ｂ）が、前記電磁波を吸収する物質を含有するものである請求項３記載の成形体の製造方法。
【請求項５】
前記エッチング液の有効成分が、カルボン酸及び過酸化水素である請求項１〜４のいずれか１項記載の成形体の製造方法。
【請求項６】
前記銀粒子が、高分子分散剤で被覆されたものである請求項１〜５のいずれか１項記載の成形体の製造方法。
【請求項７】
請求項２記載の成形体の製造方法において、前記プライマー層（Ｂ）に反応性官能基［Ｘ］を有する樹脂を用い、前記高分子分散剤に反応性官能基［Ｙ］を有するものを用い、前記反応性官能基［Ｘ］と前記反応性官能基［Ｙ］との間で結合を形成させる請求項６記載の成形体の製造方法。
【請求項８】
前記反応性官能基［Ｙ］が、塩基性窒素原子含有基である請求項７記載の成形体の製造方法。
【請求項９】
前記反応性官能基［Ｙ］を有する高分子分散剤が、ポリアルキレンイミン、及びオキシエチレン単位を含むポリオキシアルキレン構造を有するポリアルキレンイミンからなる群から選ばれる１種以上である請求項７記載の成形体の製造方法。
【請求項１０】
前記反応性官能基［Ｘ］が、ケト基、アセトアセチル基、エポキシ基、カルボキシル基、Ｎ−アルキロール基、イソシアネート基、ビニル基、（メタ）アクリロイル基、アリル基からなる群より選ばれる１種以上である請求項７〜９のいずれか１項記載の成形体の製造方法。
【発明の詳細な説明】
【技術分野】
【０００１】
本発明は、平面又は三次元立体の絶縁性成形体上に金属パターンを有する成形体の製造方法に関する。
【背景技術】
【０００２】
従来、絶縁性成形体上に金属パターンを形成する方法としては、例えば、めっき析出性の異なる２種の材料を二色成形することによって表面にパターン形成領域と非パターン形成領域を作製し、めっき析出性の差を利用して金属パターンを形成する方法が知られているが、この方法は、２回の成形工程を必要とすることから、煩雑で、高コストであるばかりでなく、微小なパターンを成形加工によって表現することは困難であり、また、２種の樹脂材料界面にめっき液が浸透、残留するなどの問題を生じることがあった。【０００３】
一方、二色成形を行わない方法として、成形体全面に形成しためっきシード層を用いる方法が開示されている（例えば、特許文献１参照。）。この方法においては、成形基材として、ポリイミド、ＡＢＳ、ポリエーテルイミド、液晶ポリマー、アルミナセラミックス等の電気絶縁材料によって形成したものを用い、表面をクロム酸液、水酸化カリウム水溶液、リン酸液等で処理することによって、凹凸を付与する粗面化処理を行った後、その上に電解めっき用のシード層を形成する。形成したシード層にレーザー光を照射して配線となる金属パターン輪郭部分を除去し、シード層を導電部と非導電部とに分離した後、配線パターン部のみに電解銅めっきを行って、配線パターン部の銅膜厚を非配線部の銅膜厚よりも厚くする。次いで、ソフトエッチングを行うことで成形品の表面に、銅の配線パターンを形成することができる。【０００４】
しかしながら、特許文献１の技術においては、成形体表面が粗化処理されていることによって、微細なパターン形成が困難で、ファインピッチ化が難しく、また、高周波信号伝送に用いる配線用途では、伝送ロスが生じるなどの課題があった。さらに、成形体表面の粗化が影響し、めっき膜表面も光沢の無い粗面になる傾向があった。【０００５】
また、特許文献１においては、成形体表面の粗化処理を、薬液処理でなくプラズマ処理に変更して活性化することによって、表面に凹凸を付与する粗面化処理を行い、全面に銅をスパッタしてめっきシード層を形成する方法も開示されている。この方法では、電解めっきのシード層をスパッタ法で形成するため、高価な真空装置が必要であること、生産効率が低いこと、スパッタ膜形成時に高温の負荷が掛かるため耐熱性の低い基材への対応が困難であること、密着性の高い金属膜を得ることが困難であること等の課題があった。【０００６】
また、成形体表面の粗化を行わずに密着性を高め、かつ、真空装置を用いない方法として、表面部に金属元素含有微粒子を分散させたプラスチック成形体を用いる方法が開示されている（例えば、特許文献２参照。）。表面部に金属元素含有微粒子を分散させたプラスチック成形体を得る方法としては、プラスチック成形体をアルコール又は還元剤に浸透し、さらに、金属錯体を含む高圧二酸化炭素を接触させる方法、プラスチック成形体を射出成形するための可塑化シリンダ内の溶融樹脂に、金属錯体を含む高圧二酸化炭素を溶解させ、さらに、溶解後の溶融樹脂を金型へ射出してプラスチック成形体を成形する方法が開示されている。この方法においては、プラスチック成形体の表面に金属元素含有微粒子を形成するために、高圧二酸化炭素を利用する特別な装置が必要であること、また、プラスチック成形体の表面部は、金属元素を含浸させる操作によって、表面がバルクと異なる物性となること等の課題があった。
【先行技術文献】
【特許文献】
【０００７】
【特許文献１】特開平７−６６５３３号公報
【特許文献２】特開２０１０−８０４９５号公報
【発明の概要】
【発明が解決しようとする課題】
【０００８】
本発明が解決しようとする課題は、成形体表面を粗化することなく、密着性の高い金属パターンを形成することができ、また、真空装置や、特別な装置を必要とせずに、表面に金属パターンを有する成形体を製造できる成形体の製造方法を提供することである。
【課題を解決するための手段】
【０００９】
本発明者らは、上記の課題を解決すべく鋭意研究した結果、成形体表面に銀粒子を含有する導電性金属層を形成し、前記導電性金属層の一部を除去することによって、パターン形成領域と非パターン形成領域に分離し、電解めっき法によってパターン形成領域上に金属層を形成した後、非パターン領域の金属層をエッチング液で除去することによって、成形体表面を粗化することなく、密着性の高い金属パターンを形成することができ、また、真空装置や、特別な装置を必要とせずに、表面に金属パターンを有する成形体を製造できることを見出し、本発明を完成した。【００１０】
すなわち、本発明は、絶縁性成形体（Ａ）上に、銀粒子を含有する導電性金属層（Ｍ１）を形成する工程１、前記導電性金属層（Ｍ１）の一部を除去することにより、前記導電性金属層（Ｍ１）を、パターン形成領域の導電性金属層（ＰＭ１）と非パターン形成領域の導電性金属層（ＮＰＭ１）に分離する工程２、前記パターン形成領域の導電性金属層（ＰＭ１）上に、電解めっきによりパターン金属層（ＰＭ２）を形成する工程３、前記非パターン形成領域の導電性金属層（ＮＰＭ１）をエッチング液により除去する工程４を有することを特徴とする絶縁性成形体上に金属パターンを有する成形体の製造方法を提供するものである。【００１１】
また、本発明は、絶縁性成形体（Ａ）上に、プライマー層（Ｂ）を形成した後、プライマー層（Ｂ）上に、銀粒子を含有する導電性金属層（Ｍ１）を形成する工程１’、前記導電性金属層（Ｍ１）の一部を除去することにより、前記導電性金属層（Ｍ１）を、パターン形成領域の導電性金属層（ＰＭ１）と非パターン形成領域の導電性金属層（ＮＰＭ１）に分離する工程２、前記パターン形成領域の導電性金属層（ＰＭ１）上に、電解めっきによりパターン金属層（ＰＭ２）を形成する工程３、前記非パターン形成領域の導電性金属層（ＮＰＭ１）をエッチング液により除去する工程４、を有することを特徴とする絶縁性成形体上に金属パターンを有する成形体の製造方法を提供するものである。
【発明の効果】
【００１２】
本発明の金属パターンを有する成形体の製造方法により、複雑な二色成形や、フォトレジストを用いた暗室内での露光・現像といった煩雑な作業を必要とせず、かつ、高価な真空装置を用いることなく、その表面に、密着性の高く、表面が平滑な金属パターンを有する平面又は三次元立体形状を有する成形体を製造することできる。したがって、本発明の金属パターンを有する成形体の製造方法により、種々の形状、サイズの高密度、高性能のプリント配線板、立体配線を有する成形回路部品（ＭＩＤ；Ｍｏｌｄｅｄ  Ｉｎｔｅｒｃｏｎｎｅｃｔ  Ｄｅｖｉｃｅ）を、低コストで提供することができるため、プリント配線の分野における産業上の利用性が高い。また、本発明の金属パターンを有する成形体の製造方法は、基材表面にパターン化された金属層を有する種々の電子部材に用いることができ、例えば、コネクター、電磁波シールド、ＲＦＩＤ等のアンテナなどにも応用できる。【００１３】
さらに、本発明の金属パターンを有する成形体の製造方法により製造された金属パターンを有する成形体は、電子部材のみならず、種々の形状、サイズの成形体上にパターン化された金属層を有する機能部品、装飾めっき等の用途でも用いることができる。
【図面の簡単な説明】
【００１４】
【図１】図１は、絶縁性成形体上に導電性金属層を形成したものの模式図である。
【図２】図２は、導電性金属層をパターン形成領域の導電性金属層と非パターン形成領域の導電性金属層に分離したものの模式図である。
【図３】図３は、パターン形成領域の導電性金属層に電解めっきを施して、パターン金属層を形成したものの模式図である。
【図４】図４は、非パターン形成領域の導電性金属層をエッチング液により除去したものの模式図である。
【発明を実施するための形態】
【００１５】
本発明は、絶縁性成形体（Ａ）上に、銀粒子を含有する導電性金属層（Ｍ１）を形成する工程１、前記導電性金属層（Ｍ１）の一部を除去することにより、前記導電性金属層（Ｍ１）を、パターン形成領域の導電性金属層（ＰＭ１）と非パターン形成領域の導電性金属層（ＮＰＭ１）に分離する工程２、前記パターン形成領域の導電性金属層（ＰＭ１）上に、電解めっきによりパターン金属層（ＰＭ２）を形成する工程３、前記非パターン形成領域の導電性金属層（ＮＰＭ１）をエッチング液により除去する工程４を有することを特徴とする絶縁性成形体上に金属パターンを有する成形体の製造方法である。
【００１６】
また、本発明のより好ましい態様は、絶縁性成形体（Ａ）上に、プライマー層（Ｂ）を形成した後、プライマー層（Ｂ）上に、銀粒子を含有する導電性金属層（Ｍ１）を形成する工程１’、前記導電性金属層（Ｍ１）の一部を除去することにより、前記導電性金属層（Ｍ１）を、パターン形成領域の導電性金属層（ＰＭ１）と非パターン形成領域の導電性金属層（ＮＰＭ１）に分離する工程２、前記パターン形成領域の導電性金属層（ＰＭ１）上に、電解めっきによりパターン金属層（ＰＭ２）を形成する工程３、前記非パターン形成領域の導電性金属層（ＮＰＭ１）をエッチング液により除去する工程４、を有することを特徴とする絶縁性成形体上に金属パターンを有する成形体の製造方法である。
【００１７】
本発明の工程１又は工程１’で用いる前記絶縁性成形体（Ａ）の材料としては、例えば、ポリイミド樹脂、ポリアミドイミド樹脂、ポリアミド樹脂、ポリエチレンテレフタレート樹脂、ポリブチレンテレフタレート樹脂、ポリエチレンナフタレート樹脂、ポリカーボネート樹脂、アクリロニトリル−ブタジエン−スチレン（ＡＢＳ）樹脂、ポリアリレート樹脂、ポリアセタール樹脂、ポリ（メタ）アクリル酸メチル等のアクリル樹脂、ポリフッ化ビニリデン樹脂、ポリテトラフルオロエチレン樹脂、ポリ塩化ビニル樹脂、ポリ塩化ビニリデン樹脂、アクリル樹脂をグラフト共重合化した塩化ビニル樹脂、ポリビニルアルコール樹脂、ポリエチレン樹脂、ポリプロピレン樹脂、ウレタン樹脂、シクロオレフィン樹脂、ポリスチレン、液晶ポリマー（ＬＣＰ）、ポリエーテルエーテルケトン（ＰＥＥＫ）樹脂、ポリフェニレンスルフィド（ＰＰＳ）、ポリフェニレンスルホン（ＰＰＳＵ）、セルロースナノファイバー、シリコン、シリコンカーバイド、窒化ガリウム、サファイア、セラミックス、ガラス、ダイヤモンドライクカーボン（ＤＬＣ）、アルミナ等が挙げられる。
【００１８】
また、前記絶縁性成形体（Ａ）として、熱硬化性樹脂及び無機充填材を含有する樹脂基材を好適に用いることもできる。前記熱硬化性樹脂としては、例えば、エポキシ樹脂、フェノール樹脂、不飽和イミド樹脂、シアネート樹脂、イソシアネート樹脂、ベンゾオキサジン樹脂、オキセタン樹脂、アミノ樹脂、不飽和ポリエステル樹脂、アリル樹脂、ジシクロペンタジエン樹脂、シリコーン樹脂、トリアジン樹脂、メラミン樹脂等が挙げられる。一方、前記無機充填材としては、例えば、シリカ、アルミナ、タルク、マイカ、水酸化アルミニウム、水酸化マグネシウム、炭酸カルシウム、ホウ酸アルミニウム、ホウ珪酸ガラス等が挙げられる。これらの熱硬化性樹脂と無機充填剤は、それぞれ１種で用いることも２種以上併用することもできる。
【００１９】
前記絶縁性成形体（Ａ）の形態としては、フレキシブル材、リジッド材、リジッドフレキシブル材のいずれのものも用いることができ、その形状は平面であっても、三次元立体形状であってもよい。より具体的には、前記絶縁性成形体（Ａ）に、三次元立体形状、フィルム、シート、板状に成形された市販材料を用いてもよいし、上記した樹脂の溶液、溶融液、分散液から、任意の形状に成形した材料を用いてもよい。また、前記絶縁性成形体（Ａ）は、金属等の導電性材料の上に、上記した樹脂の材料を形成した基材であってもよい。
【００２０】
また、前記絶縁性成形体（Ａ）の形態としては、フィルム、シート、板等、平面状基材の両面を貫通する貫通孔を有してもよく、基材が積層体であって、外層が貫通孔を有しており、積層体全体としては非貫通孔を有し、内層部に達する孔を持つ構造を有してもよい。前記絶縁性成形体（Ａ）が貫通孔を有している場合には、後述する本発明のプリント配線板の製造工程を経ることによって、貫通孔の両面を電気的に接続することが可能である。また、前記絶縁性成形体（Ａ）が積層体であって、非貫通孔を有し、内層部に達する孔を持つ構造を有している場合には、本発明のプリント配線板の製造工程を経ることによって、外層と内層の導電層を電気的に接続することが可能である。
【００２１】
また、本発明の工程２の前記導電性金属層（Ｍ１）の一部を除去するのに電磁波を用いる場合、前記絶縁性成形体（Ａ）の耐熱性、機械的強度、絶縁特性等が、目的とする使用環境において損なわれない範囲で、当該電磁波を吸収するグラファイトやカーボン、シアニン化合物、フタロシアニン化合物、ジチオール金属錯体、ナフトキノン化合物、ジインモニウム化合物、アゾ化合物等の光を吸収する顔料、又は色素を光吸収剤として、前記絶縁性成形体（Ａ）中に含有させてもよい。これらの顔料や色素は、使用する当該電磁波の波長に合わせて適宜選択すればよい。また、これらの顔料や色素は、１種で用いることも２種以上併用することもできる。さらに、前記絶縁性成形体（Ａ）の材料として市販の樹脂材料を用いる場合、着色グレードとして市販されている着色樹脂材料を用いてもよい。当該電磁波を吸収する顔料や色素が前記絶縁性成形体（Ａ）中に含まれていると、当該電磁波が前記絶縁性成形体（Ａ）の表面で吸収され、本発明の工程２において導電性金属層（Ｍ１）を除去しやすくなるので好ましい。
【００２２】
本発明の金属パターンを有する成形体の製造方法の工程１は、前記絶縁性成形体（Ａ）上に、銀粒子を含有する導電性金属層（Ｍ１）を形成する工程である。この導電性金属層（Ｍ１）は、後述する工程３において、電解めっきによりパターン金属層（ＰＭ２）を形成する際のめっき下地層となる。前記導電性金属層（Ｍ１）は、銀粒子を含有する金属層であるが、銀粒子以外の金属粒子を含有していてもよい。銀粒子以外の金属粒子としては、例えば、金、白金、パラジウム、ルテニウム、スズ、銅、ニッケル、鉄、コバルト、チタン、インジウム、イリジウム等の金属粒子が挙げられる。これらの金属粒子を用いる場合は、銀粒子とともに１種以上を用いることができる。本発明において、銀粒子を必須の金属粒子とする理由としては、比較的安価であること、後述する電解めっき工程での導電性金属層として電気抵抗値が十分に低いこと、大気下で保存しても表面が酸化されにくいこと等が挙げられる。
【００２３】
銀粒子以外の金属粒子が含有される場合、銀粒子以外の金属粒子の割合は、前記導電性金属層（Ｍ１）を形成可能であり、後述する工程３における電解めっきが問題なく実施できる限りは、特に制限はないが、後述する工程４におけるエッチング除去性をより向上できることから、銀粒子１００質量部に対して５質量部以下が好ましく、２質量部以下がより好ましい。
【００２４】
前記導電性金属層（Ｍ１）を形成する方法としては、例えば、前記絶縁性成形体（Ａ）上に、銀粒子分散液を塗工する方法が挙げられる。前記銀粒子分散液の塗工方法は、導電性金属層（Ｍ１）が良好に形成できれば特に制限はなく、種々の塗工方法を、用いる絶縁性成形体（Ａ）の形状、サイズ、剛柔の度合いなどによって適宜選択すればよい。具体的な塗工方法としては、例えば、グラビア法、オフセット法、フレキソ法、パッド印刷法、グラビアオフセット法、凸版法、凸版反転法、スクリーン法、マイクロコンタクト法、リバース法、エアドクターコーター法、ブレードコーター法、エアナイフコーター法、スクイズコーター法、含浸コーター法、トランスファーロールコーター法、キスコーター法、キャストコーター法、スプレーコーター法、インクジェット法、ダイコーター法、スピンコーター法、バーコーター法、ディップコーター法等が挙げられる。
【００２５】
また、フィルム、シート、板状の前記絶縁性成形体（Ａ）の両面に、銀粒子分散液を塗工する方法は、導電性金属層（Ｍ１）が良好に形成できれば特に制限はなく、上記で例示した塗工方法を適宜選択すればよい。この際、導電性金属層（Ｍ１）は、前記絶縁性成形体（Ａ）の両面に同時形成してもよいし、前記絶縁性成形体（Ａ）の片面に形成した後、他方の面に形成してもよい。さらに、前記絶縁性成形体（Ａ）が立体形状の成形体の場合は、成形体のサイズ、形状に応じて、上記で例示した塗工方法を適宜選択すればよいが、スプレーコーター法、インクジェット法、ディップコーター法等が好適である。
【００２６】
前記絶縁性成形体（Ａ）は、銀粒子分散液の塗工性向上、工程３で形成する金属パターン層（ＰＭ２）の基材への密着性を向上させる目的で、銀粒子分散液を塗工する前に、表面処理を行ってもよい。前記絶縁性成形体（Ａ）の表面処理方法としては、表面の粗度が大きくなって、ファインピッチパターン形成性や粗面による信号伝送ロスが問題とならない限りは特に制限はなく、種々の方法を適宜選択すればよい。このような表面処理方法としては、例えば、ＵＶ処理、気相オゾン処理、液層オゾン処理、コロナ処理、プラズマ処理等が挙げられる。これらの表面処理方法は、１種の方法で行うことも２種以上の方法を併用することもできる。
【００２７】
前記銀粒子分散液を前記絶縁性成形体（Ａ）上に塗工した後、塗工膜を乾燥・焼成することにより、銀粒子分散液に含まれる溶媒が揮発し、銀粒子同士が密着して接合することで、前記絶縁性成形体（Ａ）上に導電性金属層（Ｍ１）が形成される。ここで、乾燥とは、主として、前記銀粒子の分散液から溶媒を揮発させるプロセスであり、焼成とは、主として銀粒子同士を接合させて導電性を発現させるプロセスを意味する。
【００２８】
上記の乾燥と焼成は、同時に行ってもよいし、塗工膜を一旦乾燥しておき、使用前に必要に応じて焼成を行ってもよい。乾燥の温度及び時間は、後述する前記銀粒子分散液に使用する溶媒の種類に応じて適宜選択すればよいが、２０℃〜２５０℃の範囲で、時間は１〜２００分の範囲が好ましい。また、焼成の温度及び時間は、所望とする導電性に応じて適宜選択すればよいが、温度は８０〜３５０℃の範囲で、時間は１〜２００分の範囲が好ましい。また、前記絶縁性成形体（Ａ）上に、密着性に優れた導電性金属層（Ｍ１）を得るためには、前記焼成の温度を８０〜２５０℃の範囲にすることがより好ましい。
【００２９】
上記の乾燥・焼成は、送風を行ってもよいし、特に送風を行わなくてもよい。また、乾燥・焼成は、大気中で行ってもよいし、窒素、アルゴン等の不活性ガスの置換雰囲気下、もしくは気流下で行ってもよく、真空下で行ってもよい。
【００３０】
上記の乾燥・焼成は、前記絶縁性成形体（Ａ）が、枚葉のフィルム、シート、板、もしくは三次元立体形状の成形体の場合には、塗工場所での自然乾燥の他、送風、定温乾燥器等の乾燥器内で行うことができる。また、前記絶縁性成形体（Ａ）がロールフィルム、ロールシート等のロール材の場合には、塗工工程に続けて、設置された非加熱又は加熱空間内でロール材を連続的に移動させることにより、乾燥・焼成を行うことができる。この際の乾燥・焼成の加熱方法としては、例えば、オーブン、熱風式乾燥炉、赤外線乾燥炉、レーザー照射、マイクロウェーブ、光照射（フラッシュ照射装置）等を用いる方法が挙げられる。これらの加熱方法は、１種で用いることも２種以上併用することもできる。
【００３１】
前記導電性金属層（Ｍ１）は、層中に８０〜９９．９質量％の範囲で銀粒子を含有し、０．１〜２０質量％の範囲で、後述する分散剤成分を含有するものが好ましい。
【００３２】
また、本発明の工程２の前記導電性金属層（Ｍ１）の一部を除去するのに電磁波を用いる場合、その除去効率を高める目的で、前記導電性金属層（Ｍ１）を形成可能であり、後述する工程３における電解めっきが問題なく実施でき、工程４におけるエッチング除去性を確保できる範囲で、当該電磁波を吸収するグラファイトやカーボン、シアニン化合物、フタロシアニン化合物、ジチオール金属錯体、ナフトキノン化合物、ジインモニウム化合物、アゾ化合物等の光を吸収する顔料、又は色素を光吸収剤として、前記導電性金属層（Ｍ１）中に含有されてもよい。これらの顔料や色素は、使用する当該電磁波の波長に合わせて適宜選択すればよい。また、これらの顔料や色素は、１種で用いることも２種以上併用することもできる。
【００３３】
前記導電性金属層（Ｍ１）の厚さは、電気抵抗値をより低くでき、後述する工程３におけるより優れためっき下地層とすることができることから、５０〜５００ｎｍの範囲が好ましい。さらに、工程４の除去工程における除去性をより向上できることから、５０〜２００ｎｍの範囲がより好ましい。
【００３４】
前記導電性金属層（Ｍ１）は、後述する工程３の電解めっきを容易に実施できることから、銀粒子同士が密着、接合しており導電性が高いものが好ましい。また、本発明の工程２により形成されるパターン形成領域の導電性金属層（ＰＭ１）は、銀粒子間の空隙が、前記パターン金属層（ＰＭ２）を構成するめっき金属によって充填されているものであってもよい。銀粒子間の空隙がめっき金属によって充填されると、めっき金属の存在によって、後述する工程４の非パターン形成領域の導電性金属層（ＮＰＭ１）をエッチング液により除去する工程において、パターン金属層（ＰＭ２）下の導電性金属層（ＰＭ１）のエッチングが抑制され、金属パターン形成部のアンダーカットが起こりにくくなるので好ましい。
【００３５】
前記導電性金属層（Ｍ１）を形成するために用いる銀粒子分散液は、銀粒子が溶媒中に分散したものである。前記銀粒子の形状としては、導電性金属層（Ｍ１）を良好に形成するものであれば特に制限はなく、球状、レンズ状、多面体状、平板状、ロッド状、ワイヤー状など、種々の形状の銀粒子を用いることができる。これらの銀粒子は、単一形状の１種で用いることも、形状が異なる２種以上を併用することもできる。
【００３６】
前記銀粒子の形状が球状や多面体状である場合には、その平均粒子径が１〜２０，０００ｎｍの範囲のものが好ましい。また、微細な回路パターンを形成する場合には、導電性金属層（Ｍ１）の均質性がより向上し、後述する工程４でのエッチング液による除去性もより向上できることから、その平均粒子径が１〜２００ｎｍの範囲のものがより好ましく、１〜５０ｎｍの範囲のものがさらに好ましい。なお、ナノメートルサイズの粒子に関する「平均粒子径」は、前記銀粒子を分散良溶媒で希釈し、動的光散乱法により測定した体積平均値である。この測定にはマイクロトラック社製「ナノトラックＵＰＡ−１５０」を用いることができる。
【００３７】
一方、銀粒子がレンズ状、ロッド状、ワイヤー状などの形状を有する場合には、その短径が１〜２００ｎｍの範囲のものが好ましく、２〜１００ｎｍの範囲のものがより好ましく、５〜５０ｎｍの範囲のものがさらに好ましい。
【００３８】
前記銀粒子は、銀を主成分とするものであるが、前記導電性金属層（Ａ）の電気抵抗値の増加による工程３における電解めっき阻害を生じたり、工程４における前記導電性金属層（Ａ）のエッチング液による除去性が損なわれたりしない限りは、一部が他の金属で置換されていたり、銀以外の金属成分が混合されていてもよい。
【００３９】
置換又は混合される金属としては、金、白金、パラジウム、ルテニウム、スズ、銅、ニッケル、鉄、コバルト、チタン、インジウム及びイリジウムからなる群より選ばれる１種以上の金属元素が挙げられる。
【００４０】
置換又は混合される金属の比率は、前記銀粒子中に５質量％以下が好ましく、前記導電性金属層（Ａ）の電気抵抗値、エッチング液による除去性の観点から２質量％以下がより好ましい。
【００４１】
前記導電性金属層（Ｍ１）を形成するために用いる銀粒子分散液は、銀粒子を各種溶媒中に分散したものであり、その分散液中の銀粒子の粒径分布は、単分散で揃っていてもよく、また、上記の平均粒子径の範囲である粒子の混合物であってもよい。
【００４２】
前記銀粒子の分散液に用いる溶媒としては、水性媒体や有機溶剤を使用することができる。前記水性媒体としては、例えば、蒸留水、イオン交換水、純水、超純水等が挙げられる。また、前記有機溶剤としては、アルコール化合物、エーテル化合物、エステル化合物、ケトン化合物等が挙げられる。
【００４３】
前記アルコール溶剤又はエーテル溶剤としては、例えば、メタノール、エタノール、ｎ−プロパノール、イソプロピルアルコール、ｎ−ブタノール、イソブチルアルコール、ｓｅｃ−ブタノール、ｔｅｒｔ−ブタノール、ヘプタノール、ヘキサノール、オクタノール、ノナノール、デカノール、ウンデカノール、ドデカノール、トリデカノール、テトラデカノール、ペンタデカノール、ステアリルアルコール、アリルアルコール、シクロヘキサノール、テルピネオール、ターピネオール、ジヒドロターピネオール、２−エチル−１，３−ヘキサンジオール、エチレングリコール、ジエチレングリコール、トリエチレングリコール、ポリエチレングリコール、プロピレングリコール、ジプロピレングリコール、１，２−ブタンジオール、１，３−ブタンジオール、１，４−ブタンジオール、２，３−ブタンジオール、グリセリン、エチレングリコールモノメチルエーテル、エチレングリコールモノエチルエーテル、エチレングリコールモノブチルエーテル、ジエチレングリコールモノエチルエーテル、ジエチレングリコールモノメチルエーテル、ジエチレングリコールモノブチルエーテル、テトラエチレングリコールモノブチルエーテル、プロピレングリコールモノメチルエーテル、ジプロピレングリコールモノメチルエーテル、トリプロピレングリコールモノメチルエーテル、プロピレングリコールモノプロピルエーテル、ジプロピレングリコールモノプロピルエーテル、プロピレングリコールモノブチルエーテル、ジプロピレングリコールモノブチルエーテル、トリプロピレングリコールモノブチルエーテル等が挙げられる。
【００４４】
前記ケトン溶剤としては、例えば、アセトン、シクロヘキサノン、メチルエチルケトン等が挙げられる。また、前記エステル溶剤としては、例えば、酢酸エチル、酢酸ブチル、３―メトキシブチルアセテート、３−メトキシ−３−メチル−ブチルアセテート等が挙げられる。さらに、その他の有機溶剤として、トルエン等の炭化水素溶剤、特に炭素原子数８以上の炭化水素溶剤が挙げられる。
【００４５】
前記炭素原子数８以上の炭化水素溶剤としては、例えば、オクタン、ノナン、デカン、ドデカン、トリデカン、テトラデカン、シクロオクタン、キシレン、メシチレン、エチルベンゼン、ドデシルベンゼン、テトラリン、トリメチルベンゼンシクロヘキサン等の非極性溶剤が挙げられ、他の溶媒と必要に応じて組み合わせて用いることができる。さらに、混合溶剤であるミネラルスピリット、ソルベントナフサ等の溶媒を併用することもできる。
【００４６】
前記溶媒は、銀粒子が安定に分散し、前記絶縁性成形体（Ａ）、もしくは、後述する前記絶縁性成形体（Ａ）上に形成されたプライマー層（Ｂ）上に、導電性金属層（Ｍ１）を良好に形成するものであれば特に制限はない。また、前記溶媒は、１種で用いることも２種以上併用することもできる。
【００４７】
前記銀粒子分散液中の銀粒子の含有率は、上記の塗工方法に応じて最適な塗工適性を有する粘度になるように調整するが、０．５〜９０質量％の範囲が好ましく、１〜６０質量％の範囲がより好ましく、２〜１０質量％の範囲がさらに好ましい。
【００４８】
前記銀粒子分散液は、前記銀粒子が、前記の各種溶媒媒中で凝集、融合、沈殿することなく、長期間の分散安定性を保つことが好ましく、銀粒子を前記の各種溶媒中に分散させるための分散剤を含有することが好ましい。このような分散剤としては、銀粒子に配位する官能基を有する分散剤が好ましく、例えば、カルボキシル基、アミノ基、シアノ基、アセトアセチル基、リン原子含有基、チオール基、チオシアナト基、グリシナト基等の官能基を有する分散剤が挙げられる。
【００４９】
前記分散剤としては、市販、もしくは独自に合成した低分子量、又は高分子量の分散剤を用いることができ、銀粒子を分散する溶媒や、銀粒子の分散液を塗工する前記絶縁性成形体（Ａ）の種類など、目的に応じて適宜選択すればよい。例えば、ドデカンチオール、１−オクタンチオール、トリフェニルホスフィン、ドデシルアミン、ポリエチレングリコール、ポリビニルピロリドン、ポリエチレンイミン、ポリビニルピロリドン；ミリスチン酸、オクタン酸、ステアリン酸等の脂肪酸；コール酸、グリシルジン酸、アビンチン酸等のカルボキシル基を有する多環式炭化水素化合物などが好適に用いられる。ここで、後述するプライマー層（Ｂ）上に導電性金属層（Ｍ１）を形成する場合は、これら２層の密着性が良好になることから、後述するプライマー層（Ｂ）に用いる樹脂が有する反応性官能基［Ｘ］と結合を形成しうる反応性官能基［Ｙ］を有する化合物を用いることが好ましい。
【００５０】
反応性官能基［Ｙ］を有する化合物としては、例えば、アミノ基、アミド基、アルキロールアミド基、カルボキシル基、無水カルボキシル基、カルボニル基、アセトアセチル基、エポキシ基、脂環エポキシ基、オキセタン環、ビニル基、アリル基、（メタ）アクリロイル基、（ブロック化）イソシアネート基、（アルコキシ）シリル基等を有する化合物、シルセスキオキサン化合物等が挙げられる。特に、プライマー層（Ｂ）と導電性金属層（Ｍ１）との密着性をより向上できることから、前記反応性官能基［Ｙ］は塩基性窒素原子含有基が好ましい。前記塩基性窒素原子含有基としては、例えば、イミノ基、１級アミノ基、２級アミノ基等が挙げられる。
【００５１】
前記塩基性窒素原子含有基は、分散剤１分子中に単数、もしくは複数存在してもよい。分散剤中に複数の塩基性窒素原子を含有することで、塩基性窒素原子含有基の一部は、銀粒子との相互作用により、銀粒子の分散安定性に寄与し、残りの塩基性窒素原子含有基は、前記絶縁性成形体（Ａ）との密着性向上に寄与する。また、後述するプライマー層（Ｂ）に反応性官能基［Ｘ］を有する樹脂を用いた場合には、分散剤中の塩基性窒素原子含有基は、この反応性官能基［Ｘ］との間で結合が形成でき、前記絶縁性成形体（Ａ）上への後述するパターン金属層（ＰＭ２）の密着性をより一層向上できるため好ましい。
【００５２】
前記分散剤は、銀粒子の分散液の安定性、塗工性、及び、前記絶縁性成形体（Ａ）上に良好な密着性を示す導電性金属層（Ｍ１）を形成できることから、分散剤は、高分子分散剤が好ましく、この高分子分散剤としては、ポリエチレンイミン、ポリプロピレンイミン等のポリアルキレンイミン、前記ポリアルキレンイミンにポリオキシアルキレンが付加した化合物などが好ましい。
【００５３】
前記ポリアルキレンイミンにポリオキシアルキレンが付加した化合物としては、ポリエチレンイミンとポリオキシアルキレンとが、直鎖状で結合したものであってもよく、前記ポリエチレンイミンからなる主鎖に対して、その側鎖にポリオキシアルキレンがグラフトしたものであってもよい。
【００５４】
前記ポリアルキレンイミンにポリオキシアルキレンが付加した化合物の具体例としては、例えば、ポリエチレンイミンとポリオキシエチレンとのブロック共重合体、ポリエチレンイミンの主鎖中に存在するイミノ基の一部にエチレンオキサイドを付加反応させてポリオキシエチレン構造を導入したもの、ポリアルキレンイミンが有するアミノ基と、ポリオキシエチレングリコールが有する水酸基と、エポキシ樹脂が有するエポキシ基とを反応させたもの等が挙げられる。
【００５５】
前記ポリアルキレンイミンの市販品としては、株式会社日本触媒製の「エポミン（登録商標）ＰＡＯシリーズ」の「ＰＡＯ２００６Ｗ」、「ＰＡＯ３０６」、「ＰＡＯ３１８」、「ＰＡＯ７１８」等が挙げられる。
【００５６】
前記ポリアルキレンイミンの数平均分子量は、３，０００〜３０，０００の範囲が好ましい。
【００５７】
前記銀粒子を分散させるために必要な前記分散剤の使用量は、前記銀粒子１００質量部に対し、０．０１〜５０質量部の範囲が好ましく、また、前記絶縁性成形体（Ａ）上、もしくは、後述するプライマー層（Ｂ）上に、良好な密着性を示す導電性金属層（Ｍ１）を形成できることから、前記銀粒子１００質量部に対し、０．１〜１０質量部の範囲が好ましく、さらに前記導電性金属層（Ｍ１）の導電性を向上できることから、０．１〜５質量部の範囲がより好ましい。
【００５８】
前記銀粒子の分散液の製造方法としては、特に制限はなく、種々の方法を用いて製造できるが、例えば、低真空ガス中蒸発法などの気相法を用いて製造した銀粒子を、溶媒中に分散させてもよいし、液相で銀化合物を還元して直接銀粒子の分散液を調製してもよい。気相、液相法とも、適宜、必要に応じて、溶媒交換や溶媒添加により、製造時の分散液と塗工時の分散液の溶剤組成を変更することが可能である。気相、液相法のうち、分散液の安定性や製造工程の簡便さから、液相法を特に好適に用いることができる。液相法としては、例えば、前記高分子分散剤の存在下で銀イオンを還元することによって製造することができる。
【００５９】
前記銀粒子の分散液には、さらに必要に応じて、界面活性剤、レベリング剤、粘度調整剤、成膜助剤、消泡剤、防腐剤などの有機化合物を配合してもよい。
【００６０】
前記界面活性剤としては、例えば、ポリオキシエチレンノニルフェニルエーテル、ポリオキシエチレンラウリルエーテル、ポリオキシエチレンスチリルフェニルエーテル、ポリオキシエチレンソルビトールテトラオレエート、ポリオキシエチレン・ポリオキシプロピレン共重合体等のノニオン系界面活性剤；オレイン酸ナトリウム等の脂肪酸塩、アルキル硫酸エステル塩、アルキルベンゼンスルホン酸塩、アルキルスルホコハク酸塩、ナフタレンスルホン酸塩、ポリオキシエチレンアルキル硫酸塩、アルカンスルホネートナトリウム塩、アルキルジフェニルエーテルスルホン酸ナトリウム塩等のアニオン系界面活性剤；アルキルアミン塩、アルキルトリメチルアンモニウム塩、アルキルジメチルベンジルアンモニウム塩等のカチオン系界面活性剤などが挙げられる。
【００６１】
前記レベリング剤としては、一般的なレベリング剤を使用することができ、例えば、シリコーン系化合物、アセチレンジオール系化合物、フッ素系化合物等が挙げられる。
【００６２】
前記粘度調整剤としては、一般的な増粘剤を使用することができ、例えば、アルカリ性に調整することによって増粘可能なアクリル重合体、合成ゴムラテックス、分子が会合することによって増粘可能なウレタン樹脂、ヒドロキシエチルセルロース、カルボキシメチルセルロース、メチルセルロース、ポリビニルアルコール、水添加ヒマシ油、アマイドワックス、酸化ポリエチレン、金属石鹸、ジベンジリデンソルビトール等が挙げられる。
【００６３】
前記成膜助剤としては、一般的な成膜助剤を使用することができ、例えば、ジオクチルスルホコハク酸エステルソーダ塩等アニオン系界面活性剤、ソルビタンモノオレエート等の疎水性ノニオン系界面活性剤、ポリエーテル変性シロキサン、シリコーンオイルなどが挙げられる。
【００６４】
前記消泡剤としては、一般的な消泡剤を使用することができ、例えば、シリコーン系消泡剤、ノニオン系界面活性剤、ポリエーテル，高級アルコール、ポリマー系界面活性剤等が挙げられる。
【００６５】
前記防腐剤としては、一般的な防腐剤を使用することができ、例えば、イソチアゾリン系防腐剤、トリアジン系防腐剤、イミダゾール系防腐剤、ピリジン系防腐剤、アゾール系防腐剤、ピリチオン系防腐剤等が挙げられる。
【００６６】
また、本発明のより好ましい態様として、絶縁性成形体（Ａ）上に、銀粒子を含有する導電性金属層（Ｍ１）を形成する前に、絶縁性成形体（Ａ）上に、プライマー層（Ｂ）を形成した後、その層の上に銀粒子を含有する導電性金属層（Ｍ１）を形成する方法がある（工程１’）。このプライマー層（Ｂ）を設ける方法は、前記絶縁性成形体（Ａ）への金属パターン層（ＰＭ２）の密着性をより一層向上できることから好ましい。
【００６７】
前記プライマー層（Ｂ）は、前記絶縁性成形体（Ａ）の表面の一部、又は全面にプライマーを塗工し、前記プライマー中に含まれる水性媒体、有機溶剤等の溶媒を除去することによって形成できる。ここで、プライマーとは、絶縁性成形体（Ａ）への金属パターン層（ＰＭ２）の密着性を向上させる目的で用いるものであり、後述する各種の樹脂を溶剤中に溶解、もしくは分散させた液状組成物である。
【００６８】
前記プライマーを前記絶縁性成形体（Ａ）に塗工する方法としては、プライマー層（Ｂ）が良好に形成できれば特に制限は無く、種々の塗工方法を、使用する絶縁性成形体（Ａ）の形状、サイズ、剛柔の度合いなどによって適宜選択すればよい。具体的な塗工方法としては、例えば、グラビア法、オフセット法、フレキソ法、パッド印刷法、グラビアオフセット法、凸版法、凸版反転法、スクリーン法、マイクロコンタクト法、リバース法、エアドクターコーター法、ブレードコーター法、エアナイフコーター法、スクイズコーター法、含浸コーター法、トランスファーロールコーター法、キスコーター法、キャストコーター法、スプレーコーター法、インクジェット法、ダイコーター法、スピンコーター法、バーコーター法、ディップコーター法等が挙げられる。
【００６９】
また、フィルム、シート、板状の前記絶縁性成形体（Ａ）の両面に、前記プライマーを塗工する方法は、プライマー層（Ｂ）が良好に形成できれば特に制限はなく、上記で例示した塗工方法を適宜選択すればよい。この際、前記プライマー層（Ｂ）は、前記絶縁性成形体（Ａ）の両面に同時形成してもよく、前記絶縁性成形体（Ａ）の片面に形成した後、他方の面に形成してもよい。さらに、前記絶縁性成形体（Ａ）が立体形状の成形体の場合は、成形体のサイズ、形状に応じて、上記で例示した塗工方法を適宜選択すればよいが、スプレーコーター法、インクジェット法、ディップコーター法等が好適である。
【００７０】
前記絶縁性成形体（Ａ）は、プライマーの塗工性向上や、前記金属パターン層（ＰＭ２）の基材への密着性を向上させる目的で、プライマー塗工前（工程１’）に、表面処理を行ってもよい。前記絶縁性成形体（Ａ）の表面処理方法としては、上述した絶縁性成形体（Ａ）上に、銀粒子を含有する導電性金属層（Ｍ１）を形成する場合の表面処理方法と同様の方法を用いることができる。
【００７１】
前記プライマーを絶縁性成形体（Ａ）の表面に塗工した後、その塗工層に含まれる溶媒を除去してプライマー層（Ｂ）を形成する方法としては、例えば、乾燥機を用いて乾燥させ、前記溶媒を揮発させる方法が一般的である。乾燥温度としては、前記溶媒を揮発させることが可能で、かつ前記絶縁性成形体（Ａ）に悪影響を与えない範囲の温度に設定すればよく、室温乾燥でも加熱乾燥でもよい。具体的な乾燥温度は、２０〜３５０℃の範囲が好ましく、６０〜３００℃の範囲がより好ましい。また、乾燥時間は、１〜２００分の範囲が好ましく、１〜６０分の範囲がより好ましい。
【００７２】
上記の乾燥は、送風を行ってもよいし、特に送風を行わなくてもよい。また、乾燥は、大気中で行ってもよいし、窒素、アルゴンなどの置換雰囲気、もしくは気流下で行ってもよく、真空下で行ってもよい。
【００７３】
前記絶縁性成形体（Ａ）が、枚葉のフィルム、シート、板、もしくは三次元立体形状の成形体の場合には、塗工場所での自然乾燥の他、送風、定温乾燥器などの乾燥器内で行うことができる。また、前記絶縁性成形体（Ａ）がロールフィルムやロールシートの場合には、塗工工程に続けて、設置された非加熱又は加熱空間内でロール材を連続的に移動させることにより、乾燥を行うことができる。
【００７４】
前記プライマー層（Ｂ）の膜厚は、本発明を用いて製造する金属パターンを有する成形体の仕様、用途によって適宜選択すればよいが、前記絶縁性成形体（Ａ）と前記パターン金属層（ＰＭ２）との密着性を、より向上できることから、１０ｎｍ〜３０μｍの範囲が好ましく、１０ｎｍ〜１μｍの範囲がより好ましく、１０ｎｍ〜５００ｎｍの範囲がさらに好ましい。
【００７５】
プライマー層（Ｂ）を形成する樹脂は、前記銀粒子の分散剤に反応性官能基［Ｙ］を有するものを用いる場合、反応性官能基［Ｙ］に対して反応性を有する反応性官能基［Ｘ］を有する樹脂が好ましい。前記反応性官能基［Ｘ］としては、例えば、アミノ基、アミド基、アルキロールアミド基、カルボキシル基、無水カルボキシル基、カルボニル基、アセトアセチル基、エポキシ基、脂環エポキシ基、オキセタン環、ビニル基、アリル基、（メタ）アクリロイル基、（ブロック化）イソシアネート基、（アルコキシ）シリル基等が挙げられる。また、プライマー層（Ｂ）を形成する化合物として、シルセスキオキサン化合物を用いることもできる。
【００７６】
特に、前記分散剤中の反応性官能基［Ｙ］が、塩基性窒素原子含有基の場合、前記絶縁性成形体（Ａ）上での金属パターン層（ＰＭ２）の密着性をより向上できることから、プライマー層（Ｂ）を形成する樹脂は、反応性官能基［Ｘ］として、カルボキシル基、カルボニル基、アセトアセチル基、エポキシ基、脂環エポキシ基、アルキロールアミド基、イソシアネート基、ビニル基、（メタ）アクリロイル基、アリル基を有するものが好ましい。
【００７７】
前記プライマー層（Ｂ）を形成する樹脂としては、例えば、ウレタン樹脂、アクリル樹脂、ウレタン樹脂をシェルとしアクリル樹脂をコアとするコア・シェル型複合樹脂、エポキシ樹脂、イミド樹脂、アミド樹脂、メラミン樹脂、フェノール樹脂、尿素ホルムアルデヒド樹脂、ポリイソシアネートにフェノール等のブロック化剤を反応させて得られたブロックイソシアネートポリビニルアルコール、ポリビニルピロリドン等が挙げられる。なお、ウレタン樹脂をシェルとしアクリル樹脂をコアとするコア・シェル型複合樹脂は、例えば、ウレタン樹脂存在下でアクリル単量体を重合することにより得られる。また、これらの樹脂は、１種で用いることも２種以上併用することもできる。
【００７８】
上記のプライマー層（Ｂ）を形成する樹脂の中でも、絶縁性成形体（Ａ）上への金属パターン層（ＰＭ２）の密着性をより向上できることから、加熱により還元性化合物を生成する樹脂が好ましい。前記還元性化合物としては、例えば、フェノール化合物、芳香族アミン化合物、硫黄化合物、リン酸化合物、アルデヒド化合物等が挙げられる。これらの還元性化合物の中でも、フェノール化合物、アルデヒド化合物が好ましい。
【００７９】
加熱により還元性化合物を生成する樹脂をプライマーに用いた場合、プライマー層（Ｂ）を形成する際の加熱乾燥工程でホルムアルデヒド、フェノール等の還元性化合物を生成する。加熱により還元性化合物を生成する樹脂の具体例としては、例えば、Ｎ−アルキロール（メタ）アクリルアミドを含む単量体を重合した樹脂、ウレタン樹脂をシェルとしＮ−アルキロール（メタ）アクリルアミドを含む単量体を重合した樹脂をコアとするコア・シェル型複合樹脂、尿素―ホルムアルデヒド−メタノール縮合物、尿素−メラミン−ホルムアルデヒド−メタノール縮合物、ポリＮ−アルコキシメチロール（メタ）アクリルアミド、ポリ（メタ）アクリルアミドのホルムアルデヒド付加物、メラミン樹脂等の加熱によりホルムアルデヒドを生成する樹脂；フェノール樹脂、フェノールブロックイソシアネート等の加熱によりフェノール化合物を生成する樹脂などが挙げられる。これらの樹脂の中でも、密着性向上の観点から、ウレタン樹脂をシェルとしＮ−アルキロール（メタ）アクリルアミドを含む単量体を重合した樹脂をコアとするコア・シェル型複合樹脂、メラミン樹脂、フェノールブロックイソシアネートが好ましい。
【００８０】
なお、本発明において、「（メタ）アクリルアミド」とは、「メタクリルアミド」及び「アクリルアミド」の一方又は両方をいい、「（メタ）アクリル酸」とは、「メタクリル酸」及び「アクリル酸」の一方又は両方をいう。
【００８１】
加熱により還元性化合物を生成する樹脂は、加熱により還元性化合物を生成する官能基を有する単量体をラジカル重合、アニオン重合、カチオン重合等の重合方法により重合することによって得られる。
【００８２】
加熱により還元性化合物を生成する官能基を有する単量体としては、例えば、Ｎ−アルキロールビニル単量体が挙げられ、具体的には、Ｎ−メチロール（メタ）アクリルアミド、Ｎ−メトキシメチル（メタ）アクリルアミド、Ｎ−エトキシメチル（メタ）アクリルアミド、Ｎ−プロポキシメチル（メタ）アクリルアミド、Ｎ−イソプロポキシメチル（メタ）アクリルアミド、Ｎ−ｎ−ブトキシメチル（メタ）アクリルアミド、Ｎ−イソブトキシメチル（メタ）アクリルアミド、Ｎ−ペントキシメチル（メタ）アクリルアミド、Ｎ−エタノール（メタ）アクリルアミド、Ｎ−プロパノール（メタ）アクリルアミド等が挙げられる。
【００８３】
また、上記の加熱により還元性化合物を生成する樹脂を製造する際には、加熱により還元性化合物を生成する官能基を有する単量体等とともに、（メタ）アクリル酸アルキルエステルなどのその他の各種単量体を共重合することもできる。
【００８４】
前記ブロックイソシアネートを、前記プライマー層（Ｂ）を形成する樹脂として用いた場合は、イソシアネート基間で自己反応することでウレトジオン結合を形成し、又は、イソシアネート基と、他の成分が有する官能基とが結合を形成することによって、プライマー層（Ｂ）を形成する。この際形成される結合は、前記銀粒子分散液を塗工する前に形成されていてもよいし、前記銀粒子分散液を塗工する前には形成されておらず、前記銀粒子分散液を塗工した後に加熱によって形成されてもよい。
【００８５】
前記ブロックイソシアネートとしては、イソシアネート基がブロック剤によって封鎖され形成した官能基を有するものが挙げられる。
【００８６】
前記ブロックイソシアネートは、ブロックイソシアネート１モルあたり、前記官能基を３５０〜６００ｇ／ｍｏｌの範囲で有するものが好ましい。
【００８７】
前記官能基は、密着性向上の観点から、前記ブロックイソシアネートの１分子中に１〜１０個有するものが好ましく、２〜５個有するものがより好ましい。
【００８８】
また、前記ブロックイソシアネートの数平均分子量は、密着性向上の観点から、１，５００〜５，０００の範囲が好ましく、１，５００〜３，０００の範囲がより好ましい。
【００８９】
さらに、前記ブロックイソシアネートとしては、密着性をさらに向上する観点から、芳香環を有するものが好ましい。前記芳香環としては、フェニル基、ナフチル基等が挙げられる。
【００９０】
なお、前記ブロックイソシアネートは、イソシアネート化合物が有するイソシアネート基の一部又は全部と、ブロック剤とを反応させることによって製造することができる。
【００９１】
前記ブロックイソシアネートの原料となるイソシアネート化合物としては、例えば、４，４’−ジフェニルメタンジイソシアネート、２，４’−ジフェニルメタンジイソシアネート、カルボジイミド変性ジフェニルメタンジイソシアネート、クルードジフェニルメタンジイソシアネート、フェニレンジイソシアネート、トリレンジイソシアネート、ナフタレンジイソシアネート等の芳香環を有するポリイソシアネート化合物；ヘキサメチレンジイソシアネート、リジンジイソシアネート、シクロヘキサンジイソシアネート、イソホロンジイソシアネート、ジシクロヘキシルメタンジイソシアネート、キシリレンジイソシアネート、テトラメチルキシリレンジイソシアネート等の脂肪族ポリイソシアネート化合物又は脂環式構造を有するポリイソシアネート化合物などが挙げられる。また、前記したポリイソシアネート化合物のそれらのビュレット体、イソシアヌレート体、アダクト体等も挙げられる。
【００９２】
また、前記イソシアネート化合物としては、上記で例示したポリイソシアネート化合物と、水酸基又はアミノ基を有する化合物等とを反応させて得られるものも挙げられる。
【００９３】
前記ブロックイソシアネートに芳香環を導入する場合、芳香環を有するポリイソシアネート化合物を用いることが好ましい。また、芳香環を有するポリイソシアネート化合物の中でも、４，４’−ジフェニルメタンジイソシアネート、トリレンジイソシアネート、４，４’−ジフェニルメタンジイソシアネートのイソシアヌレート体、トリレンジイソシアネートのイソシアヌレート体が好ましい。
【００９４】
前記ブロックイソシアネートの製造に用いるブロック化剤としては、例えば、フェノール、クレゾール等のフェノール化合物；ε−カプロラクタム、δ−バレロラクタム、γ−ブチロラクタム等のラクタム化合物；ホルムアミドオキシム、アセトアルドオキシム、アセトンオキシム、メチルエチルケトオキシム、メチルイソブチルケトオキシム、シクロヘキサノンオキシム等のオキシム化合物；２−ヒドロキシピリジン、ブチルセロソルブ、プロピレングリコールモノメチルエーテル、ベンジルアルコール、メタノール、エタノール、ｎ−ブタノール、イソブタノール、マロン酸ジメチル、マロン酸ジエチル、アセト酢酸メチル、アセト酢酸エチル、アセチルアセトン、ブチルメルカプタン、ドデシルメルカプタン、アセトアニリド、酢酸アミド、コハク酸イミド、マレイン酸イミド、イミダゾール、２−メチルイミダゾール、尿素、チオ尿素、エチレン尿素、ジフェニルアニリン、アニリン、カルバゾール、エチレンイミン、ポリエチレンイミン、１Ｈ−ピラゾール、３−メチルピラゾール、３，５−ジメチルピラゾール等が挙げられる。これらの中でも、７０〜２００℃の範囲で加熱することによって解離してイソシアネート基を生成可能なブロック化剤が好ましく、１１０〜１８０℃の範囲で加熱することによって解離するイソシアネート基を生成可能なブロック化剤がより好ましい。具体的には、フェノール化合物、ラクタム化合物、オキシム化合物が好ましく、特に、フェノール化合物は、ブロック化剤が加熱により脱離する際に還元性化合物となることからより好ましい。
【００９５】
前記ブロックイソシアネートの製造方法としては、例えば、予め製造した前記イソシアネート化合物と前記ブロック化剤とを混合し反応させる方法、前記イソシアネート化合物の製造に用いる原料とともに前記ブロック化剤を混合し反応させる方法等が挙げられる。
【００９６】
より具体的には、前記ブロックイソシアネートは、前記ポリイソシアネート化合物と、水酸基又はアミノ基を有する化合物とを反応させることによって末端にイソシアネート基を有するイソシアネート化合物を製造し、次いで、前記イソシアネート化合物と前記ブロック化剤とを混合し反応させることによって製造することができる。
【００９７】
上記の方法で得られたブロックイソシアネートの前記プライマー層（Ｂ）を形成する樹脂中の含有比率は、５０〜１００質量％の範囲が好ましく、７０〜１００質量％の範囲がより好ましい。
【００９８】
前記メラミン樹脂としては、例えば、メラミン１モルに対してホルムアルデヒドが１〜６モル付加したモノ又はポリメチロールメラミン；トリメトキシメチロールメラミン、トリブトキシメチロールメラミン、ヘキサメトキシメチロールメラミン等の（ポリ）メチロールメラミンのエーテル化物（エーテル化度は任意）；尿素−メラミン−ホルムアルデヒド−メタノール縮合物などが挙げられる。
【００９９】
また、上記のように加熱により還元性化合物を生成する樹脂を用いる方法の他に、樹脂に還元性化合物を添加する方法も挙げられる。この場合に、添加する還元性化合物としては、例えば、フェノール系酸化防止剤、芳香族アミン系酸化防止剤、硫黄系酸化防止剤、リン酸系酸化防止剤、ビタミンＣ、ビタミンＥ、エチレンジアミン四酢酸ナトリウム、亜硫酸塩、次亜燐酸、次亜燐酸塩、ヒドラジン、ホルムアルデヒド、水素化ホウ素ナトリウム、ジメチルアミンボラン、フェノール等が挙げられる。
【０１００】
本発明において、樹脂に還元性化合物を添加する方法は、最終的に低分子量成分やイオン性化合物が残留することで電気特性が低下する可能性があるため、加熱により還元性化合物を生成する樹脂を用いる方法がより好ましい。
【０１０１】
前記プライマー層（Ｂ）を形成するために用いるプライマーは、塗工性、成膜性の観点から、プライマー中に前記樹脂を１〜７０質量％含有するものが好ましく、１〜２０質量％含有するものがより好ましい。
【０１０２】
また、前記プライマーに使用可能な溶媒としては、各種有機溶剤、水性媒体が挙げられる。前記有機溶剤としては、例えば、トルエン、酢酸エチル、メチルエチルケトン、シクロヘキサノン等が挙げられ、前記水性媒体としては、水、水と混和する有機溶剤、及び、これらの混合物が挙げられる。
【０１０３】
前記の水と混和する有機溶剤としては、例えば、メタノール、エタノール、ｎ−プロパノール、イソプロパノール、エチルカルビトール、エチルセロソルブ、ブチルセロソルブ等のアルコール溶剤；アセトン、メチルエチルケトン等のケトン溶剤；エチレングリコール、ジエチレングリコール、プロピレングリコール等のアルキレングリコール溶剤；ポリエチレングリコール、ポリプロピレングリコール、ポリテトラメチレングリコール等のポリアルキレングリコール溶剤；Ｎ−メチル−２−ピロリドン等のラクタム溶剤などが挙げられる。
【０１０４】
また、前記プライマー層（Ｂ）を形成する樹脂は、必要に応じて、例えば、アルコキシシリル基、シラノール基、水酸基、アミノ基等、架橋反応に寄与する官能基を有していてもよい。これらの官能基を利用して形成される架橋構造は、後工程の銀粒子を含有する導電性金属層（Ｍ１）を形成する工程以前に、すでに架橋構造を形成していてもよく、また、銀粒子を含有する導電性金属層（Ｍ１）を形成する工程以降で架橋構造を形成してもよい。銀粒子を含有する導電性金属層（Ｍ１）を形成する工程以降で架橋構造を形成する場合、前記金属パターン層（ＰＭ２）を形成する前に、前記プライマー層（Ｂ）に架橋構造を形成しておいてもよく、前記金属パターン層（ＰＭ２）を形成した後に、例えば、エージングすることによって、前記プライマー層（Ｂ）に架橋構造を形成してもよい。
【０１０５】
前記プライマー層（Ｂ）には、必要に応じて、架橋剤をはじめ、ｐＨ調整剤、皮膜形成助剤、レベリング剤、増粘剤、撥水剤、消泡剤等の公知のものを適宜添加して使用してもよい。
【０１０６】
前記架橋剤としては、例えば、金属キレート化合物、ポリアミン化合物、アジリジン化合物、金属塩化合物、イソシアネート化合物等が挙げられ、２５〜１００℃程度の比較的低温で反応し架橋構造を形成する熱架橋剤、メラミン系化合物、エポキシ系化合物、オキサゾリン化合物、カルボジイミド化合物、ブロックイソシアネート化合物等の１００℃以上の比較的高温で反応し架橋構造を形成する熱架橋剤や各種光架橋剤が挙げられる。
【０１０７】
前記架橋剤の使用量は、種類によって異なるものの、前記絶縁性成形体（Ａ）上へのパターン金属層（ＰＭ２）の密着性向上の観点から、前記プライマーに含まれる樹脂の合計１００質量部に対して、０．０１〜６０質量部の範囲が好ましく、０．１〜１０質量部の範囲がより好ましく、０．１〜５質量部の範囲がさらに好ましい。
【０１０８】
前記架橋剤を用いた場合、後工程の銀粒子を含有する導電性金属層（Ｍ１）を形成する工程以前に、すでに架橋構造を形成していてもよく、また、銀粒子を含有する導電性金属層（Ｍ１）を形成する工程以降で架橋構造を形成してもよい。銀粒子を含有する導電性金属層（Ｍ１）を形成する工程以降で架橋構造を形成する場合、前記パターン金属層（ＰＭ２）を形成する前に、前記プライマー層（Ｂ）に架橋構造を形成してもよく、前記パターン金属層（ＰＭ２）を形成した後に、例えば、エージングすることによって、前記プライマー層（Ｂ）に架橋構造を形成してもよい。
【０１０９】
本発明の工程１’において、前記プライマー層（Ｂ）上に、銀粒子を含有する導電性金属層（Ｍ１）を形成する方法は、絶縁性成形体（Ａ）上に、銀粒子を含有する導電性金属層（Ｍ１）を形成する方法と同様である。
【０１１０】
また、前記プライマー層（Ｂ）は、前記絶縁性成形体（Ａ）と同様に、前記銀粒子分散液の塗工性向上や、金属パターン層（ＰＭ２）の前記絶縁性成形体（Ａ）への密着性を向上する目的で、銀粒子分散液を塗工する前に、表面処理を行ってもよい。
【０１１１】
本発明の工程２においては、前記導電性金属層（Ｍ１）の一部を除去することによって、パターン形成領域の導電性金属層（ＰＭ１）と非パターン形成領域の導電性金属層（ＮＰＭ１）に分離する。前記導電性金属層（Ｍ１）を、パターン形成領域（ＰＭ１）と非パターン形成領域（ＮＰＭ１）に分離するためには、目的とする金属パターンの形成領域（ＰＭ１）と非パターン形成領域（ＮＰＭ１）の境界部の導電性金属層（Ｍ１）を除去すればよい。境界部の導電性金属層（Ｍ１）を除去する方法としては、機械的に導電性金属層（Ｍ１）を削り取る方法、電磁波の照射によって除去する方法等が挙げられる。導電性金属層（Ｍ１）を機械的に削り取る方法は、例えば、イープロニクス社の基板加工機等を用いることができる。また、電磁波を照射して除去する方法としては、Ｘ線、パルスフラッシュランプ、レーザー等を用いる方法が挙げられる。
【０１１２】
前記境界部の導電性金属層（Ｍ１）を除去する方法のうち、パターン形成の解像度の高さや、種々の成形体形状への対応が容易なことから、電磁波を照射して除去する方法が好ましく、電磁波を照射する方法の中でも、照射エネルギーが高く、導電性金属層（Ｍ１）を除去しやすいこと、工業的使用の簡便さから、レーザーを用いることが好ましい。
【０１１３】
使用するレーザーとしては、公知慣用の赤外線レーザー、可視光レーザー、紫外線レーザーを用いることができ、連続発振レーザーであっても、パルスレーザーであってもよい。前記赤外線レーザーとしては、例えば、炭酸ガス（ＣＯ２）レーザー、Ｎｄ：ＹＡＧレーザー、Ｅｒ：ＹＡＧレーザー、Ｙｂ：ＹＡＧレーザー、Ｔｍ：ＹＡＧレーザー、Ｎｄ：ＹＬＦレーザー、Ｎｄ：ガラスレーザー、Ｎｄ：ＹＶＯ４レーザー、Ｃｒフォルステライトレーザー、チタンサファイアレーザー、アレキサンドライトレーザー等が挙げられる。また、可視光レーザーとしては、例えば、ガラスレーザー、ルビーレーザー、銅蒸気レーザー、色素レーザー、及び、各種赤外線レーザーの第二高調波等が挙げられる。さらに、紫外線レーザーとしては、窒素レーザー、エキシマーレーザー、及び、各種赤外線レーザーの第三、第四高調波等が挙げられる。また、各種波長の半導体レーザー、及び、半導体レーザーの高調波を目的に応じて選択してもよい。
【０１１４】
前記境界部の導電性金属層（Ｍ１）を除去するレーザーは、所望するパターン形状に沿ってレーザー光を照射するために、ガルバノスキャナー、光ファイバー等を用いて、導電性金属層（Ｍ１）上に、高速でレーザー光の照射部を移動することが可能な走査系を有することが好ましい。このような走査系は、レーザー発振機とガルバノスキャナー、光ファイバーを組み合わせて作製してもよいし、市販のレーザー加工機、レーザーマーカー等を用いてもよい。
【０１１５】
上記の種々のレーザーの中でも、炭酸ガス（ＣＯ２）レーザー、Ｎｄ：ＹＡＧレーザー、Ｅｒ：ＹＡＧレーザー、Ｙｂ：ＹＡＧレーザー、Ｔｍ：ＹＡＧレーザー、Ｎｄ：ＹＬＦレーザー、Ｎｄ：ガラスレーザー、Ｎｄ：ＹＶＯ４レーザー、及び、半導体レーザーは、レーザー加工機やレーザーマーカーとしてシステムが市販されているので、工業的利用に適している。
【０１１６】
工程２において、前記導電性金属層（Ｍ１）のパターン形成領域と非パターン形成領域との境界に、所望するパターンに沿ってレーザー光を移動（走査）させながら照射することによって、前記導電性金属層（Ｍ１）を除去し、パターン形成領域の導電性金属層（ＰＭ１）と非パターン形成領域の導電性金属層（ＮＰＭ１）に分離する。前記導電性金属層（Ｍ１）を除去する際には、前記導電性金属層（Ｍ１）とともにレーザーを照射した前記導電性金属層（Ｍ１）下の前記絶縁性基材（Ａ）の表面、もしくは前記プライマー層（Ｂ）の表面、又は、前記プライマー層（Ｂ）及び前記絶縁性基材（Ａ）の表面を同時に除去してもよい。
【０１１７】
本発明の工程３においては、上記のようにして、形成されたパターン形成領域の導電性金属層（ＰＭ１）をカソードとして電解めっき処理を行うことにより、パターン形成領域の導電性金属層（ＰＭ１）上に、めっき金属層であるパターン金属層（ＰＭ２）を形成する。非パターン形成領域の導電性金属層（ＮＰＭ１）には通電されないので、非パターン形成領域は、電解めっき処理によって厚膜化しない。
【０１１８】
前記パターン金属層（ＰＭ２）を構成する金属としては、例えば、銅、ニッケル、クロム、亜鉛、スズ、金、銀、ロジウム、パラジウム、白金等が挙げられる。これらの金属の中でも、形成する金属パターンが導体回路パターンである場合には、安価で電気抵抗値が低いことから、銅が好ましく、電解銅めっきにより前記パターン金属層（ＰＭ２）を形成することが好ましい。電解銅めっきは、公知慣用の方法を用いて行えばよいが、硫酸銅浴を用いる硫酸銅めっき法が好ましい。
【０１１９】
前記パターン金属層（ＰＭ２）を構成するめっき金属は、１種で用いることも２種以上併用することもできる。例えば、形成する金属パターンが装飾パターンである場合、めっき金属の応力緩和を目的として、最外層のニッケルークロムめっきの下層に銅めっきが施される。この際のめっきは、前記パターン形成領域の導電性金属層（ＰＭ１）上に電解ニッケルめっきを行った後、電解銅めっきを行い、さらに電解ニッケル、電解クロムめっきを行ってもよいし、前記パターン形成領域の導電性金属層（ＰＭ１）上に電解銅めっきを行い、その後、電解ニッケル、電解クロムめっきを行ってもよい。
【０１２０】
また、本発明の金属パターンを有する成形体の製造方法においては、めっき膜の応力緩和や密着力向上を目的として、めっき後にアニーリングを行ってもよい。アニーリングは、後述する工程４のエッチングの前に行ってもよいし、エッチングの後に行ってもよく、エッチングの前後で行ってもよい。
【０１２１】
アニーリングの温度は、用いる基材の耐熱性や使用目的によって４０〜３００℃の温度範囲で適宜選択すればよいが、４０〜２５０℃の範囲が好ましく、めっき膜の酸化劣化を抑制する目的から、４０〜２００℃の範囲がより好ましい。また、アニーリングの時間は、４０〜２００℃の温度範囲の場合には、１０分〜１０日間、２００℃を超える温度でのアニーリングは、５分〜１０時間程度がよい。また、めっき膜をアニーリングする際には、適宜、めっき膜表面に防錆剤を付与してもよい。
【０１２２】
本発明の工程４において、前記非パターン形成領域の導電性金属層（ＮＰＭ１）をエッチング液により除去する際に用いるエッチング液は、前記導電性金属層（Ｍ１）のみを選択的にエッチングし、前記金属パターン層（Ｍ２）はエッチングしないものが好ましい。ここで、前記導電性金属層（Ｍ１）は、銀粒子を含有するものであることから、銀を溶解する速度の高いエッチング液が好ましい。このようなエッチング液の組成としては、例えば、希硝酸、カルボン酸と過酸化水素との混合物、アンモニア水と過酸化水素との混合物、塩酸、塩酸と硝酸との混合物、硫酸と硝酸との混合物、硫酸と硝酸と有機酸（例えば酢酸等）との混合物、リン酸と硝酸と有機酸（例えば酢酸等）との混合物等が挙げられる。
【０１２３】
前記金属パターン層（ＰＭ２）を構成する金属として銅を用いる場合は、本発明の工程４において、前記非パターン形成領域の導電性金属層（ＮＰＭ１）を除去する際、銅はできるだけエッチングせず、銀のみを効率よく除去することができるエッチング液が好ましい。このようなエッチング液としては、カルボン酸と過酸化水素との混合物が挙げられる。
【０１２４】
前記カルボン酸としては、例えば、酢酸、蟻酸、プロピオン酸、酪酸、吉草酸、カプロン酸、エナント酸、カプリル酸、ペラルゴン酸、カプリン酸、ラウリン酸、ミリスチン酸、パルミチン酸、マルガリン酸、ステアリン酸、オレイン酸、リノール酸、リノレン酸、アラキドン酸、エイコサペンタエン酸、ドコサヘキサエン酸、シュウ酸、マロン酸、コハク酸、安息香酸、サリチル酸、フタル酸、イソフタル酸、テレフタル酸、没食子酸、メリト酸、ケイ皮酸、ピルビン酸、乳酸、リンゴ酸、クエン酸、フマル酸、マレイン酸、アコニット酸、グルタル酸、アジピン酸、アミノ酸等が挙げられる。これらのカルボン酸は、１種で用いることも２種以上併用することもできる。これらのカルボン酸の中でも、エッチング液としての製造、取り扱いが容易であることから、主として酢酸を用いることが好ましい。
【０１２５】
エッチング液として、カルボン酸と過酸化水素との混合物を用いると、過酸化水素がカルボン酸と反応することによって、過カルボン酸（ぺルオキシカルボン酸）が生成すると考えられる。生成した過カルボン酸は、パターン金属層（ＰＭ２）を構成する銅の溶解を抑制しながら、導電性金属層（Ｍ１）を構成する銀を優先的に溶解するものと推測される。
【０１２６】
前記カルボン酸と過酸化水素との混合物の混合割合としては、金属パターン層（ＰＭ２）の溶解を抑制できることから、カルボン酸１モルに対して、過酸化水素を２〜１００モルの範囲が好ましく、過酸化水素２〜５０モルの範囲がより好ましい。
【０１２７】
前記カルボン酸と過酸化水素との混合物は、水で希釈された水溶液が好ましい。また、前記水溶液中の前記カルボン酸と過酸化水素との混合物の含有比率は、エッチング液の温度上昇の影響を抑制できることから、２〜６５質量％の範囲が好ましく、２〜３０質量％の範囲がより好ましい。
【０１２８】
上記の希釈に用いる水としては、イオン交換水、純水、超純水等のイオン性物質や不純物を除去した水を用いることが好ましい。
【０１２９】
前記エッチング液には、前記金属パターン層（ＰＭ２）を保護して、溶解を抑制するための保護剤をさらに添加してもよい。前記金属パターン層（ＰＭ２）を電解銅めっき層とする場合、保護剤として、アゾール化合物を用いることが好ましい。
【０１３０】
前記アゾール化合物としては、例えば、イミダゾール、ピラゾール、トリアゾール、テトラゾール、オキソゾール、チアゾール、セレナゾール、オキサジアゾール、チアジアゾール、オキサトリアゾール、チアトリアゾール等が挙げられる。
【０１３１】
前記アゾール化合物の具体例としては、例えば、２−メチルベンゾイミダゾール、アミノトリアゾール、１，２，３−ベンゾトリアゾール、４−アミノベンゾトリアゾール、１−ビスアミノメチルベンゾトリアゾール、アミノテトラゾール、フェニルテトラゾール、２−フェニルチアゾール、ベンゾチアゾール等が挙げられる。これらのアゾール化合物は、１種で用いることも２種以上併用することもできる。
【０１３２】
前記アゾール化合物のエッチング液中の濃度は、０．００１〜２質量％の範囲が好ましく、０．０１〜０．２質量％の範囲がより好ましい。
【０１３３】
また、前記エッチング液には、前記金属パターン層（ＰＭ２）を電解銅めっき層とする場合、電解銅めっき層の溶解を抑制できることから、保護剤として、ポリアルキレングリコールを添加することが好ましい。
【０１３４】
前記ポリアルキレングリコールとしては、例えば、ポリエチレングリコール、ポリプロピレングリコール、ポリオキシエチレンポリオキシプロピレンブロックコポリマー等の水溶性などが挙げられる。これらの中でも、ポリエチレングリコールが好ましい。また、ポリアルキレングリコールの数平均分子量としては、２００〜２０，０００の範囲が好ましい。
【０１３５】
前記ポリアルキレングリコールのエッチング液中の濃度は、０．００１〜２質量％の範囲が好ましく、０．０１〜１質量％の範囲がより好ましい。
【０１３６】
前記エッチング液には、ｐＨの変動を抑制するため、有機酸のナトリウム塩、カリウム塩、アンモニウム塩等の添加剤を必要に応じて配合してもよい。
【０１３７】
本発明の工程４における前記非パターン形成領域の導電性金属層（ＮＰＭ１）の除去は、電解めっきにより厚膜化した前記金属パターン層（ＰＭ２）を形成した後、基材を前記エッチング液に浸漬するか、前記基材上にエッチング液をスプレー等で噴霧することによって行うことができる。
【０１３８】
パターン金属層（ＰＭ２）が上述のように複数種の金属によって構成される場合は、電解めっきを行った後、エッチング液による非パターン形成領域の導電性金属層（ＮＰＭ１）の除去を行い、さらに別種金属の電解めっきを行ってもよいし、複数種の電解めっきを行った後に、エッチング液による除去を行ってもよい。
【０１３９】
エッチング装置を用いて、前記非パターン形成領域の導電性金属層（ＮＰＭ１）を除去する場合には、例えば、前記エッチング液の全成分を所定の組成になるように調製した後、エッチング装置に供給してもよく、前記エッチング液の各成分を個別にエッチング装置に供給し、装置内で、前記各成分を混合して、所定の組成になるように調製してもよい。
【０１４０】
前記エッチング液は、１０〜３５℃の温度範囲で用いることが好ましく、特に過酸化水素を含有するエッチング液を使用する場合には、過酸化水素の分解を抑制できることから、３０℃以下の温度範囲で用いることが好ましい。
【０１４１】
本発明の工程４において、非パターン形成領域の導電性金属層（ＮＰＭ１）を、前記エッチング液で除去処理した後、エッチング液中に溶解した銀成分がプリント配線板上に付着、残留するのを防ぐ目的で、水洗以外に、さらに洗浄操作を行ってもよい。洗浄操作には、酸化銀、硫化銀、塩化銀を溶解するが、銀をほとんど溶解しない洗浄溶液を用いることが好ましい。具体的には、チオ硫酸塩もしくはトリス（３−ヒドロキシアルキル）ホスフィンを含有する水溶液、又は、メルカプトカルボン酸もしくはその塩を含有する水溶液を洗浄薬液として用いることが好ましい。
【０１４２】
前記チオ硫酸塩としては、例えば、チオ硫酸アンモニウム、チオ硫酸ナトリウム、チオ硫酸カリウム等が挙げられる。また、前記トリス（３−ヒドロキシアルキル）ホスフィンとしては、例えば、トリス（３−ヒドロキシメチル）ホスフィン、トリス（３−ヒドロキシエチル）ホスフィン、トリス（３−ヒドロキシプロピル）ホスフィン等が挙げられる。これらのチオ硫酸塩又はトリス（３−ヒドロキシアルキル）ホスフィンは、それぞれ１種で用いることも２種以上併用することもできる。
【０１４３】
チオ硫酸塩を含有する水溶液を用いる場合の濃度としては、工程時間、用いる洗浄装置の特性等によって適宜設定すればよいが、０．１〜４０質量％の範囲が好ましく、洗浄効率や連続使用時の薬液の安定性の観点から、１〜３０質量％の範囲がより好ましい。
【０１４４】
また、前記トリス（３−ヒドロキシアルキル）ホスフィンを含有する水溶液を用いる場合の濃度としては、工程時間、用いる洗浄装置の特性等によって適宜設定すればよいが、０．１〜５０質量％の範囲が好ましく、洗浄効率や連続使用時の薬液の安定性の観点から、１〜４０質量％の範囲がより好ましい。
【０１４５】
前記メルカプトカルボン酸としては、例えば、チオグリコール酸、２−メルカプトプロピオン酸、３−メルカプトプロピオン酸、チオリンゴ酸、システイン、Ｎ―アセチルシステイン等が挙げられる。また、前記メルカプトカルボン酸の塩としては、例えば、アルカリ金属塩、アンモニウム塩、アミン塩等が挙げられる。
【０１４６】
メルカプトカルボン酸又はその塩の水溶液を用いる場合の濃度としては、０．１〜２０質量％の範囲が好ましく、洗浄効率や大量に処理する場合のプロセスコストの観点から、０．５〜１５質量％の範囲がより好ましい。
【０１４７】
上記の洗浄操作を行う方法としては、例えば、前記工程４で得られたプリント配線板を前記洗浄溶液に浸漬する方法、前記プリント配線板にスプレー等で洗浄溶液を噴霧する方法等が挙げられる。洗浄溶液の温度は、室温（２５℃）で用いることができるが、外気温に影響を受けずに安定的に洗浄処理を行えることから、例えば、３０℃に温度設定して用いてもよい。
【０１４８】
また、前記工程４の非パターン形成領域の導電性金属層（ＮＰＭ１）をエッチング液により除去する工程と洗浄操作は、必要に応じて繰り返して行うことができる。
【０１４９】
本発明の製造方法で形成した前記金属パターン層（ＰＭ２）は、主に金属層を保護することを目的として、表層が無電解めっきによって別種の金属層で覆われていてもよい。例えば、形成する金属パターンが導体回路パターンである場合には、銅で形成されたパターン金属層（ＰＭ２）は、適宜、必要に応じて、ニッケル／金めっき、ニッケル／パラジウム／金めっき、パラジウム／金めっきを施してもよい。
【０１５０】
以上に述べた本発明の金属パターンを有する成形体の製造方法により、複雑な二色成形や、フォトレジストを用いた暗室内での露光・現像といった煩雑な作業を必要とせず、かつ、高価な真空装置を用いることなく、その表面に、密着性の高く、表面が平滑な金属パターンを有する平面又は三次元立体形状を有する成形体を製造することできる。したがって、本発明の金属パターンを有する成形体の製造方法により、種々の形状、サイズの高密度、高性能のプリント配線板、立体配線を有する成形回路部品（ＭＩＤ；Ｍｏｌｄｅｄ  Ｉｎｔｅｒｃｏｎｎｅｃｔ  Ｄｅｖｉｃｅ）を、低コストで提供することができるため、プリント配線の分野における産業上の利用性が高い。また、本発明の金属パターンを有する成形体の製造方法は、基材表面にパターン化された金属層を有する種々の電子部材に用いることができ、例えば、コネクター、電磁波シールド、ＲＦＩＤ等のアンテナなどにも応用できる。
【０１５１】
さらに、本発明の金属パターンを有する成形体の製造方法により製造された金属パターンを有する成形体は、電子部材のみならず、種々の形状、サイズの成形体上にパターン化された金属層を有する機能部品、装飾めっき等の用途でも用いることができる。
【実施例】
【０１５２】
以下、実施例により本発明を詳細に説明する。【０１５３】
［製造例１：プライマー（Ｂ−１）の製造］
温度計、窒素ガス導入管、攪拌器を備えた窒素置換された容器中で、ポリエステルポリオール（１，４−シクロヘキサンジメタノールとネオペンチルグリコールとアジピン酸とを反応させて得られたポリエステルポリオール）１００質量部、２，２―ジメチロールプロピオン酸１７．６質量部、１，４−シクロヘキサンジメタノール２１．７質量部及びジシクロヘキシルメタン−４，４’−ジイソシアネート１０６．２質量部を、メチルエチルケトン１７８質量部の混合溶剤中で反応させることによって、末端にイソシアネート基を有するウレタンプレポリマー溶液を得た。【０１５４】
次いで、前記ウレタンプレポリマー溶液にトリエチルアミン１３．３質量部を加えて、前記ウレタンプレポリマーが有するカルボキシル基を中和し、さらに水３８０質量部を加えて十分に攪拌することにより、ウレタンプレポリマーの水性分散液を得た。【０１５５】
上記で得られたウレタンプレポリマーの水性分散液に、２５質量％エチレンジアミン水溶液８．８質量部を加え、攪拌することによって、ウレタンプレポリマーを鎖伸長した。次いでエージング・脱溶剤することによって、ウレタン樹脂の水性分散液（不揮発分３０質量％）を得た。前記ウレタン樹脂の重量平均分子量は５３，０００であった。【０１５６】
次に、攪拌機、還流冷却管、窒素導入管、温度計、単量体混合物滴下用滴下漏斗、重合触媒滴下用滴下漏斗を備えた反応容器に脱イオン水１４０質量部、上記で得られたウレタン樹脂の水分散液１００質量部を入れ、窒素を吹き込みながら８０℃まで昇温した。その後、攪拌しながら、メタクリル酸メチル６０質量部、アクリル酸ｎ−ブチル３０質量部及びＮ−ｎ−ブトキシメチルアクリルアミド１０質量部からなる単量体混合物と、０．５質量％過硫酸アンモニウム水溶液２０質量部とを別々の滴下漏斗から、反応容器内温度を８０℃に保ちながら１２０分間かけて滴下した。【０１５７】
滴下終了後、さらに同温度にて６０分間攪拌した後、反応容器内の温度を４０℃に冷却して、不揮発分が２０質量％になるように脱イオン水で希釈した後、２００メッシュ濾布で濾過することによって、前記ウレタン樹脂をシェル層とし、メタクリル酸メチル等を原料とするアクリル樹脂をコア層とするコア・シェル型複合樹脂であるプライマー層用樹脂組成物の水分散液を得た。次に、イソプロパノールと水の質量割合が７／３となり、不揮発分が２質量％となるように、この水分散液にイソプピルアルコールと脱イオン水を加えて混合し、プライマー（Ｂ−１）を得た。【０１５８】
［製造例２：プライマー（Ｂ−２）の製造］
撹拌機、還流冷却管、窒素導入管、温度計、滴下漏斗を備えた反応容器に脱イオン水３５０質量部、界面活性剤（花王株式会社製「ラテムルＥ−１１８Ｂ」：有効成分２５質量％）４質量部を入れ、窒素を吹き込みながら７０℃まで昇温した。【０１５９】
撹拌下、反応容器中にメタクリル酸メチル４７．０質量部、メタクリル酸グリシジル５．０質量部、アクリル酸ｎ−ブチル４５．０質量部、メタクリル酸３．０質量部からなるビニル単量体混合物と界面活性剤（第一工業製薬株式会社製「アクアロンＫＨ−１０２５」：有効成分２５質量％）４質量部と脱イオン水１５質量部とを混合して得られたモノマープレエマルジョンの一部（５質量部）を添加し、続いて過硫酸カリウム０．１質量部を添加し、反応容器内温度を７０℃に保ちながら６０分間で重合させた。【０１６０】
次いで、反応容器内の温度を７０℃に保ちながら、残りのモノマープレエマルジョン（１１４質量部）と、過硫酸カリウムの水溶液（有効成分１．０質量％）３０質量部とを、各々別の滴下漏斗を使用して、１８０分間かけて滴下した。滴下終了後、同温度にて６０分間撹拌した。【０１６１】
前記反応容器内の温度を４０℃に冷却し、ついで、不揮発分が１０．０質量％になるように脱イオン水を使用した後、２００メッシュ濾布で濾過することによって、本発明で使用するプライマー層用樹脂組成物を得た。次に、この樹脂組成物に水を加えて希釈混合することで、不揮発分５質量％のプライマー（Ｂ−２）を得た。【０１６２】
［製造例３：プライマー（Ｂ−３）の製造］
温度計、窒素ガス導入管、撹拌機を備えた反応容器中で窒素ガスを導入しながら、テレフタル酸８３０質量部、イソフタル酸８３０質量部、１，６−ヘキサンジオール６８５質量部、ネオペンチルグリコール６０４質量部及びジブチル錫オキサイド０．５質量部を仕込み、１８０〜２３０℃で酸価が１以下になるまで２３０℃で１５時間重縮合反応を行い、水酸基価５５．９、酸価０．２のポリエステルポリオールを得た。【０１６３】
次に、上記で得られたポリエステルポリオール１，０００質量部を減圧下１００℃で脱水し、８０℃まで冷却した後、メチルエチルケトン８８３質量部を加え十分撹拌、溶解し、２，２−ジメチロールプロピオン酸８０質量部を加え、次いでイソホロンジイソシアネート２４４質量部を加えて７０℃で８時間反応させた。【０１６４】
上記の反応終了後、４０℃まで冷却し、トリエチルアミン６０質量部加えて中和した後、水４７００質量部と混合し透明な反応生成物を得た。前記反応生成物から、４０〜６０℃の減圧下でメチルエチルケトンを除去し、次いで、水を混合することで、固形分１０質量％のプライマー（Ｂ−３）を得た。【０１６５】
［調製例１：銀粒子分散液の調製］
エチレングリコール４５質量部及びイオン交換水５５質量部の混合溶媒に、分散剤としてポリエチレンイミンにポリオキシエチレンが付加した化合物を用いて平均粒径３０ｎｍの銀粒子を分散させることによって、銀粒子及び分散剤を含有する分散体を調製した。次いで、得られた分散体に、イオン交換水、エタノール及び界面活性剤を添加して、５質量％の銀粒子分散液を調製した。【０１６６】
［調製例２：銀用エッチング液の調製］
水４７．４質量部に、酢酸２．６質量部を加え、さらに、３５質量％過酸化水素水５０質量部を加えて、銀用エッチング液を調製した。この銀用エッチング液の過酸化水素とカルボン酸とのモル比（過酸化水素／カルボン酸）は１３．６であり、銀用エッチング液（１）中の過酸化水素及びカルボン酸の混合物の含有比率は２２．４質量％であった。【０１６７】
［調製例４：黒着色プライマー（Ｂ−４）の調製］
前記製造例３で得られたプライマー（Ｂ−３）１００質量部に対し、黒着色剤（ＤＩＣ株式会社製「ダイラックブラックＨＳ９５３０」）２質量部を加え、さらにイソプロパノールを加えて攪拌することで、不揮発分６質量％の黒色着色プライマー（Ｂ−４）を調製した。【０１６８】
［作製例１：ポリフェニレンスルフィド（ＰＰＳ）成形体の作製］
リニア型ポリフェニレンスルフィド（ＡＳＴＭ  Ｄ１２３８−８６によるＭＦＲ：６００ｇ／１０分）１００質量部、チョップドガラス繊維（旭ファイバーグラス株式会社製「ＦＴ５６２」、繊維状無機充填剤）５８．８質量部、エチレン−メタクリル酸共重合体亜鉛イオンタイプ（三井デュポンケミカル株式会社製「ハイミラン１８５５」）、８．４質量部及びモンタン酸複合エステルワックス（クラリアントジャパン株式会社製「リコルブＷＥ４０」）０．８質量部を均一に混合した後、３５ｍｍφの２軸押出機を用いて２９０〜３３０℃で溶融混錬し、ポリフェニレンスルフィド樹脂組成物を得た。得られたポリフェニレンスルフィド樹脂組成物を射出成形機で成形することにより、５０ｍｍ×１０５ｍｍ×２ｍｍのサイズのＰＰＳ成形体を作製した。【０１６９】
（実施例１）
ポリイミドフィルム（東レ・デュポン株式会社製「カプトン  １５０ＥＮ−Ｃ」；厚さ３８μｍ）の表面に、調製例１で得られた銀粒子分散液を、卓上型小型コーター（ＲＫプリントコートインストルメント社製「Ｋプリンティングプローファー」）を用いて、乾燥後の平均厚さが６０ｎｍとなるように塗工した。次いで、熱風乾燥機を用いて２００℃で３０分間乾燥することによって、ポリイミドフィルムの表面に銀粒子を含有する導電性金属層を形成した（図１）。【０１７０】
レーザー描画装置（株式会社キーエンス製「ＭＤ−Ｖ９９００Ａ」；ＹＶＯ４レーザー、波長１，０６４ｎｍ）を用いて、導電性金属層上に、レーザー強度５０％、描画速度５００ｍｍ／ｓｅｃ、周波数５０ｋＨｚでレーザー照射を行い、直線状のパターン形成領域（図２の３）と非パターン形成領域（図２の４）に分離した。なお、パターン形成領域は、２００μｍ幅の直線パターンとした。【０１７１】
次いで、パターン形成領域の導電性金属層（図２の３）をカソードに設定し、含リン銅をアノードとして、硫酸銅を含有する電解めっき液（硫酸銅７０ｇ／Ｌ、硫酸２００ｇ／Ｌ、塩素イオン５０ｍｇ／Ｌ、添加剤（奥野製薬工業株式会社製「トップルチナＳＦ−Ｍ」）を用いて電流密度２．５Ａ／ｄｍ２で２０分間電解めっきを行うことによって、パターン形成領域に線幅２００μｍの電解銅めっきによるパターン金属層（膜厚１０μｍ）を形成した（図３）。【０１７２】
上記で得られたフィルムを、上記調製例２で調製した銀用エッチング液に２５℃で３分間浸漬することで、非パターン形成領域の導電性金属層が除去し、金属パターンを有する成形体を得た（図４）。【０１７３】
（実施例２）
銀粒子を含有する導電性金属層の厚さを６０ｎｍから１００ｎｍに変更し、銀用エッチング液への浸漬時間を３分から５分にした以外は、実施例１と同様にして、ポリイミド基材上に、線幅２００μｍ、厚さ１０μｍの直線状の銅からなるパターン金属層を形成し、金属パターンを有する成形体を得た。【０１７４】
（実施例３）
ポリイミドフィルム（東レ・デュポン株式会社製「カプトン  １５０ＥＮ−Ｃ」；厚さ３８μｍ）の表面に、製造例１で得られたプライマー（Ｂ−１）を、卓上型小型コーター（ＲＫプリントコートインストルメント社製「Ｋプリンティングプローファー」）を用いて、乾燥後の厚さが１００ｎｍとなるように塗工した。次いで、熱風乾燥機を用いて８０℃で５分間乾燥することによって、ポリイミドフィルムの表面にプライマー層を形成した【０１７５】
次に、プライマー層の表面に、調製例１で得られた銀粒子分散液を、卓上型小型コーター（ＲＫプリントコートインストルメント社製「Ｋプリンティングプローファー」）を用いて、乾燥後の平均厚さが２５０ｎｍとなるように塗工し、熱風乾燥機を用いて２００℃で３０分間乾燥することによって、プライマー層の表面に銀粒子を含有する導電性金属層を形成した。導電性金属層形成後は、実施例２と同様にして、金属パターンを有する成形体を得た。【０１７６】
（実施例４）
上記作製例１で得られたＰＰＳ成形体を用い、製造例２で得られたプライマー（Ｂ−２）に１０秒間浸漬した後、ＰＰＳ成形体を引き揚げ、１分間静置した後、熱風乾燥機を用いて２００℃で５分間乾燥して、ＰＰＳ成形体上にプライマー層（厚さ１３０ｎｍ）を形成した。【０１７７】
次いで、このプライマー層を形成したＰＰＳ成形体を、調製例１で得られた銀粒子分散液に１０秒間浸漬した。その後、ＰＰＳ成形体を引き揚げ、１分間静置した後、熱風乾燥機を用いて２００℃で５分間乾燥して、プライマー層上に銀粒子を含有する１００ｎｍ厚の導電性金属層を形成した。導電性金属層形成後は、実施例３と同様にして、金属パターンを有する成形体を得た。【０１７８】
（実施例５）
実施例３で用いたポリイミドフィルムに代えて、ポリエチレンナフタレート（以下、「ＰＥＮ」と略記する。）フィルム（帝人フィルムソリューション株式会社製「テオネックスＱ５１」；２５μｍ厚）を用い、プライマー（Ｂ−１）に代えて、製造例３で得られたプライマー（Ｂ−３）を用い、銀粒子分散液塗工後の乾燥温度を１５０℃に変更した以外は、実施例３と同様にして、プライマー層の表面に銀粒子を含有する導電性金属層を形成した。導電性金属層形成後は、実施例３と同様にして、金属パターンを有する成形体を得た。【０１７９】
（実施例６）
実施例３で用いたプライマー（Ｂ−３）に代えて、黒色プライマー（Ｂ−４）を用い、レーザー描画装置のレーザー強度を５０％から３０％に変更した以外は、実施例５と同様にして、黒色プライマー層を形成したポリエチレンナフタレートフィルム上に線幅２００μｍ、厚さ１０μｍの直線状銅金属パターンを有する成形体を得た。【０１８０】
（比較例１）
ポリイミドフィルム（東レ・デュポン株式会社製「カプトン  １５０ＥＮ−Ｃ」；厚さ３８μｍ）の表面に、ニッケル／クロム層（膜厚３０ｎｍ；ニッケル／クロム質量比＝８／２）をスパッタ法により形成し、次いで銅層（膜厚１００ｎｍ）をスパッタ法により形成して導電性金属層とした。【０１８１】
実施例１と同様に、レーザー描画装置を用いて、導電性金属層上に、２００μｍ幅の直線状のパターン形成領域を形成したところ、スパッタ法による金属層は連続膜であるため、レーザー加工縁部の導電性金属層に膨れが生じ、後工程の電解めっきにより、金属パターン縁部が浮きあがり、パターンに乱れが生じた。【０１８２】
上記で得られたフィルムを、銅のシードエッチングに用いる１０質量％の過硫酸ナトリウム水溶液に５分間浸漬したところ、パターン形成領域以外の導電性金属層の銅が除去されたが、ニッケル／クロム層は除去されず残留した。また、電解めっきにより形成した金属パターン層と、ニッケル／クロム層との間に存在するスパッタ法による銅層がエッチングされる結果、アンダーカットが認められ、上記の浮き上がり部分では、パターン金属層の剥離が起こった。【０１８３】
（比較例２）
上記作製例１で得られたＰＰＳ成形体を用い、その表面に、ニッケル層（膜厚３００ｎｍ）をスパッタ法により形成し、次いで銅層（膜厚１００ｎｍ）をスパッタ法により形成して導電性金属層とした。【０１８４】
実施例１と同様に、レーザー描画装置を用いて、導電性金属層上に２００μｍ幅の直線状のパターン形成領域を形成したところ、スパッタ法による金属層は連続膜であるため、レーザー加工縁部の導電性金属層に膨れが生じ、後工程の電解めっきにより、金属パターン縁部が浮きあがり、パターンに乱れが生じた。【０１８５】
また、上記で得られた電解めっき後のＰＰＳ成形体を、銅のシードエッチングに用いる１０質量％の過硫酸ナトリウム水溶液に５分間浸漬したところ、パターン形成領域以外の導電性金属層の銅が除去されたが、ニッケル層は除去されず残留した。また、電解めっきにより形成した金属パターン層でも銅がエッチングされる結果、アンダーカットが認められ、パターン金属層の剥離が起こった。【０１８６】
上記の実施例１〜６で得られた金属パターンを有する成形体について、下記の方法により、配線間のテスターによる導通確認、絶縁抵抗の測定、非パターン形成領域の絶縁抵抗の測定、剥離強度の測定、アンダーカットの有無及びパターン形成領域のパターン金属層の断面形状の確認を行った。【０１８７】
［非パターン形成領域部の絶縁抵抗の測定］
上記で得られた金属パターンを有する成形体の非パターン形成領域部（パターン金属層形成部以外の銀除去領域）について、株式会社三菱ケミカルアナリティック製のハイレスタ−ＵＰ（ＭＣＰ−ＨＴ４５０型）を用いて、１００Ｖ印加での抵抗値を測定した。なお、抵抗値が「オーバーレンジ」となった場合は、測定装置の仕様から９．９９×１０１３Ω以上の抵抗値であることを示す。【０１８８】
［パターン形成部のアンダーカットの有無及び断面形状の確認］
上記で得られたプリント配線板のパターン形成部（導電金属層及びパターン金属層で構成される部分）の断面を走査型電子顕微鏡（日本電子株式会社製「ＪＳＭ７８００」）で５００〜１０，０００倍に拡大し観察して、アンダーカットの有無及び断面形状を確認した。【０１８９】
［剥離強度の測定］
上記の実施例１〜６において、導電性金属層を形成した後、上記と同様にして、線幅１ｃｍ幅の直線状パターン形成領域を作製し、硫酸銅めっきを３０分間行うことによって、銅めっき膜厚１５μｍのパターン金属層を有する試験片を作製した。作成した試験片について、西進商事株式会社製「マルチボンドテスター  ＳＳ−３０ＷＤ」を用いて、９０°方向の剥離試験を行って剥離強度を測定した。【０１９０】
実施例１〜６で得られた金属パターンを有する成形体の測定結果をまとめたものを、表１に示す。【０１９１】
【表１】
2020003879.tif 000003
【符号の説明】
【０１９２】
１：絶縁性成形体
２：導電性金属層
３：パターン形成領域の導電性金属層
４：非パターン形成領域の導電性金属層
５：パターン金属層
【図１】
2020003879.tif 000004
【図２】
2020003879.tif 000005
【図３】
2020003879.tif 000006
【図４】
2020003879.tif 000007
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
絶縁性成形体（Ａ）上に、銀粒子を含有する導電性金属層（Ｍ１）を形成する工程１、
前記導電性金属層（Ｍ１）の一部を除去することにより、前記導電性金属層（Ｍ１）を、パターン形成領域の導電性金属層（ＰＭ１）と非パターン形成領域の導電性金属層（ＮＰＭ１）に分離する工程２、
前記パターン形成領域の導電性金属層（ＰＭ１）上に、電解めっきにより銅からなるパターン金属層（ＰＭ２）を形成する工程３、
前記非パターン形成領域の導電性金属層（ＮＰＭ１）を、有効成分が、カルボン酸及び過酸化水素であるエッチング液により除去する工程４、
を有することを特徴とする絶縁性成形体上に金属パターンを有する成形体の製造方法。
【請求項２】
絶縁性成形体（Ａ）上に、プライマー層（Ｂ）を形成した後、プライマー層（Ｂ）上に、銀粒子を含有する導電性金属層（Ｍ１）を形成する工程１’、
前記導電性金属層（Ｍ１）の一部を除去することにより、前記導電性金属層（Ｍ１）を、パターン形成領域の導電性金属層（ＰＭ１）と非パターン形成領域の導電性金属層（ＮＰＭ１）に分離する工程２、
前記パターン形成領域の導電性金属層（ＰＭ１）上に、電解めっきにより銅からなるパターン金属層（ＰＭ２）を形成する工程３、
前記非パターン形成領域の導電性金属層（ＮＰＭ１）を、有効成分が、カルボン酸及び過酸化水素であるエッチング液により除去する工程４、
を有することを特徴とする絶縁性成形体上に金属パターンを有する成形体の製造方法。
【請求項３】
前記工程２において、導電性金属層（Ｍ１）の一部を除去する方法が、電磁波を照射する方法である請求項１又は２記載の成形体の製造方法。
【請求項４】
前記銀粒子が、高分子分散剤で被覆されたものである請求項１〜３のいずれか１項記載の成形体の製造方法。
【請求項５】
請求項２記載の成形体の製造方法において、前記プライマー層（Ｂ）に反応性官能基［Ｘ］を有する樹脂を用い、前記高分子分散剤に反応性官能基［Ｙ］を有するものを用い、前記反応性官能基［Ｘ］と前記反応性官能基［Ｙ］との間で結合を形成させる請求項４記載の成形体の製造方法。
【請求項６】
前記反応性官能基［Ｙ］が、塩基性窒素原子含有基である請求項５記載の成形体の製造方法。
【請求項７】
前記反応性官能基［Ｙ］を有する高分子分散剤が、ポリアルキレンイミン、及びオキシエチレン単位を含むポリオキシアルキレン構造を有するポリアルキレンイミンからなる群から選ばれる１種以上である請求項５記載の成形体の製造方法。
【請求項８】
前記反応性官能基［Ｘ］が、ケト基、アセトアセチル基、エポキシ基、カルボキシル基、Ｎ−アルキロール基、イソシアネート基、ビニル基、（メタ）アクリロイル基、アリル基からなる群より選ばれる１種以上である請求項５〜７のいずれか１項記載の成形体の製造方法。
【国際調査報告】
2020003879.tif 000008
2020003879.tif 000009
2020003879.tif 000010
2020003879.tif 000011